"PSまたはPSAタイプのLC媒体およびLCディスプレイにおける式Iの化合物の使用。式中、個々の基は以下の意味を有する:W1、W2は、それぞれ互いに独立に、-CY2CY2-、-CY=CY-、-CY2-O-、-O-CY2-、-CO-O-、-O-CO-、-CRcRd-、-O-、-S-、-NRe-を表し、Yは、それぞれの出現において同一または異なって、HまたはFを表し、Ra、Rbは、それぞれ互いに独立に、P-Sp-、H、F、Cl、Br、I、-CN、-NO2、-NCO、-NCS、-OCN、-SCN、SF5、直鎖状または分岐状で1~25個のC原子を有するアルキルただし加えて、1個以上の隣接していないCH2基は、それぞれ互いに独立に、Oおよび/またはS原子が互いに直接連結しないようにして、アリーレン、-CR0=CR00-、-C≡C-、-NR0-、-O-、-S-、-CO-、-CO-O-、-O-CO-、-O-CO-O-で置き換えられていてもよく、ただし加えて、1個以上のH原子は、F、Cl、Br、I、CNまたはP-Sp-で置き換えられていてもよい。、または、好ましくは、2~25個のC原子を有するアリールまたはヘテロアリール該基は、また、2個以上の縮合環を含有していてもよく、該基は、Lで一置換または多置換されていてもよい。を表し、ただし、基RaおよびRbの少なくとも一方は、基P-Sp-を表すか含有し、Rc、Rd、Reは、それぞれ互いに独立に、H、または、直鎖状または分岐状で1~12個のC原子を有するアルキルを表し、Pは、それぞれの出現において同一または異なって、重合性基を表し、Spは、それぞれの出現において同一または異なって、スペーサー基または単結合を表し、A1、A2は、それぞれ互いに独立に、好ましくは、4~25個のC原子を有する芳香族、ヘテロ芳香族、脂環式またはヘテロ環式基を表し、該基は、また、縮合環を含有していてもよく、該基は、Lで一置換または多置換されていてもよく、Lは、それぞれの出現において同一または異なって、P-Sp-、OH、CH2OH、ハロゲン、-CN、NO2、-NCO、-NCS、-OCN、-SCN、-C=ONRx2、-C=OY1、-C=ORx、-NRx2、置換されていてもよいシリル、または、置換されていてもよい炭素基または炭化水素基を表し、Rxは、P-Sp、H、ハロゲン、直鎖状、分岐状または環状で、1~25個、好ましくは、1~12個のC原子を有するアルキルを表し、ただし加えて、1個以上の隣接していないCH2基は、Oおよび/またはS原子が互いに直接連結しないようにして、-O-、-S-、-CO-、-CO-O-、-O-CO-、-O-CO-O-で置き換えられていてもよく、ただし加えて、1個以上のH原子は、F、ClまたはP-Sp-で置き換えられていてもよく、Y1は、ハロゲンを表し、Z1、Z2は、それぞれ互いに独立に、-O-、-S-、-CO-、-CO-O-、-OCO-、-O-CO-O-、-OCH2-、-CH2O-、-SCH2-、-CH2S-、-CF2O-、-OCF2-、-CF2S-、-SCF2-、-CH2n-、-CF2CH2-、-CH2CF2-、-CF2n-、-CH=CH-、-CF=CF-、-CH=CF-、-CF=CH-、-C≡C-、-CH=CH-COO-、-OCO-CH=CH-、-CH2-CH2-COO-、-OCO-CH2-CH2-、-CR0R00-、-CRyRz-または単結合を表し、R0、R00は、それぞれ互いに独立に、それぞれの出現において同一または異なって、H、または、1~12個のC原子を有するアルキルを表し、Ry、Rzは、それぞれ互いに独立に、H、F、CH3またはCF3を表し、nは、それぞれの出現において同一または異なって、1、2、3または4を表し、p、qは、それぞれ互いに独立に、0、1または2を表し、rは、それぞれの出現において同一または異なって、0、1または2を表す。式Iの化合物は、式IAより選択されることを特徴とする請求項1に記載の使用。式中、Ra、Rb、W1、W2、A1、A2、Z1、Z2、L、p、qおよびrは、請求項1において示される意味を有する。式IおよびIAの化合物において、A1、A2は、それぞれ互いに独立に、1,4-フェニレン、ナフタレン-1,4-ジイルまたはナフタレン-2,6-ジイルただし加えて、これらの基における1個以上のCH基は、Nで置き換えられていてもよい。、シクロヘキサン-1,4-ジイルただし加えて、1個以上の隣接していないCH2基は、Oおよび/またはSで置き換えられていてもよい。、1,4-シクロヘキセニレン、ビシクロ[1.1.1]ペンタン-1,3-ジイル、ビシクロ[2.2.2]オクタン-1,4-ジイル、スピロ[3.3]ヘプタン-2,6-ジイル、ピペリジン-1,4-ジイル、デカヒドロナフタレン-2,6-ジイル、1,2,3,4-テトラヒドロナフタレン-2,6-ジイル、インダン-2,5-ジイル、オクタヒドロ-4,7-メタノインダン-2,5-ジイル、フェナントレン-2,7-ジイル、アントラセン-2,7-ジイル、フェナントレン-2,7-ジイル、9,10-ジヒドロフェナントレン-2,7-ジイル、6H-ベンゾ[c]クロメン-3,8-ジイル、9H-フルオレン-2,7-ジイル、9,9-ジメチル-9H-フルオレン-2,7-ジイル、ジベンゾフラン-3,7-ジイル、2-オキソ-2H-クロメン-7-イル、4-フェニル-2-オキソ-2H-クロメン-7-イル、4-オキソ-4H-クロメン-6-イル、4-フェニル-4-オキソ-4H-クロメン-6-イルを表し、ただし、これらの全ての基は無置換であっても、Lで一置換または多置換されていてもよく、ただし、これらの全ての基の中でも、シクロヘキサンおよび芳香族基が非常に特に好ましく、およびLは、P-Sp-、OH、CH2OH、F、Cl、Br、I、-CN、-NO2、-NCO、-NCS、-OCN、-SCN、-C=ONRx2、-C=OY1、-C=ORx、-NRx2、置換されていてもよいシリル、置換されていてもよく6~20個のC原子を有するアリール、直鎖状または分岐状で1~25個、好ましくは、1~12個のC原子を有するアルキルまたはアルコキシ、または、直鎖状または分岐状で2~25個、好ましくは、2~12個のC原子を有するアルケニル、アルキニル、アルキルカルボニル、アルコキシカルボニル、アルキルカルボニルオキシまたはアルコキシカルボニルオキシを表し、ただし加えて、これらの全ての基における1個以上のH原子は、F、Cl、PまたはP-Sp-で置き換えられていてもよく、ただし、RxおよびY1は、請求項1において示される意味を有することを特徴とする請求項1または2に記載の使用。2枚の基板および2個の電極ただし、少なくとも一方の基板は光に対して透明であり、少なくとも一方の基板は1個または2個の電極を有する。と、基板間に配置され、重合された成分および低分子量成分を含むLC媒体層ただし、重合された成分は、1種類以上の重合性化合物を、LCセルの基板間においてLC媒体中で、好ましくは、電極に電圧を印加しながら重合することで得ることができ、ただし、少なくとも1種類の重合性化合物は、請求項1~3のいずれか一項に記載の重合性化合物である。とを有するLCセルを含有するPSまたはPSAタイプのLCディスプレイにおける請求項1~3のいずれか一項に記載の化合物の使用。LC媒体は、式CYおよび/またはPYの1種類以上の化合物を含むことを特徴とする請求項1~4のいずれか一項に記載の使用。式中、個々の基は、以下の意味を有する:aは、1または2を表し、bは、0または1を表し、R1およびR2は、それぞれ互いに独立に、1~12個のC原子を有するアルキルを表し、ただし加えて、1個または2個の隣接していないCH2基は、O原子が互いに直接連結しないようにして、-O-、-CH=CH-、-CO-、-O-CO-または-CO-O-で置き換えられていてもよく、Zxは、-CH=CH-、-CH2O-、-OCH2-、-CF2O-、-OCF2-、-O-、-CH2-、-CH2CH2-または単結合、好ましくは、単結合を表し、L1~4は、それぞれ互いに独立に、F、Cl、OCF3、CF3、CH3、CH2F、CHF2を表す。LC媒体は、以下の式の1種類以上の化合物を含むことを特徴とする請求項1~5のいずれか一項に記載の使用。式中、個々の基は以下の意味を有する:を表し、を表し、R3およびR4は、それぞれ互いに独立に、1~12個のC原子を有するアルキルを表し、ただし加えて、1個または2個の隣接していないCH2基は、O原子が互いに直接連結しないようにして、-O-、-CH=CH-、-CO-、-O-CO-または-CO-O-で置き換えられていてもよく、Zyは、-CH2CH2-、-CH=CH-、-CF2O-、-OCF2-、-CH2O-、-OCH2-、-COO-、-OCO-、-C2F4-、-CF=CF-または単結合を表す。請求項1~6のいずれか一項に記載のLCディスプレイ。PSA-VA、PSA-OCB、PSA-IPS、PSA-FFS、PSA-正のVAまたはPSA-TNディスプレイであることを特徴とする請求項7に記載のLCディスプレイ。請求項1~3のいずれか一項に記載の1種類以上の重合性化合物を含むLC媒体。請求項9に記載のLC媒体であって、1種類以上の重合性化合物を含む重合性成分A、および1種類以上の低分子量化合物を含む液晶成分Bを含み、成分Aは、請求項1~3のいずれか一項に記載の1種類以上の重合性化合物を含むことを特徴とするLC媒体。成分Bは、請求項5または6に記載の式CY、PYおよびZKより選択される1種類以上の化合物を含む請求項9または10に記載のLC媒体。請求項1~3のいずれか一項において定義される通りの式IまたはIAの化合物であって、W1およびW2がCH=CHを表す場合、Z1は-C≡C-を表さず、および/または、A1は1,4-フェニレンを表さず、および、Z2は-C≡C-を表さず、および/または、A2は1,4-フェニレンを表さず、および、1-ビニルピレンは除外される化合物。式IIまたはIIAの化合物。式中、W1、W2、Sp、A1、A2、Z1、Z2、L、p、qおよびrは、請求項1~3のいずれか一項において示される意味を有し、GおよびG’は、それぞれ互いに独立に、H原子または保護基を表す。請求項1~3のいずれか一項に記載の化合物を調製する方法であって、脱水試薬の存在下において、基Pを含有し対応する酸、酸誘導体またはハロゲン化された化合物を使用し、請求項13に記載の化合物をエステル化またはエーテル化する方法。PSまたはPSAタイプのLCディスプレイを製造する方法であって、請求項9~11のいずれか一項に記載のLC媒体を、2枚の基板および2個の電極を有するLCセルただし、少なくとも一方の基板は光に対して透明であり、少なくとも一方の基板は1個または2個の電極を有する。中に導入し、好ましくは、電極に電圧を印加しながら重合性化合物を重合する方法。また、その場で電界中において重合し迅速にチルト角を確立するために、PSAディスプレイにおいて本発明による重合性化合物を使用することは、先行技術に記載されておらず、自明でもない。加えて、全く驚くべきことに、本発明による重合性化合物は、PSAディスプレイにおいて使用すると、先行技術より既知の重合性化合物よりも著しく速いチルト角の生成と、より速く、より完全な重合とを示すことが見出された。これは、直接比較実験によって確認された。この結果は、先行技術に記載されておらず、自明でもない。よって、本発明は、PSまたはPSApolymersustainedalignmentポリマー維持配向タイプの液晶LC:liquid-crystal媒体およびLCディスプレイにおける、式Iの化合物また、下では、本発明による重合性化合物とも呼ぶ。の使用に関する。式中、個々の基は以下の意味を有する:W1、W2は、それぞれ互いに独立に、-CY2CY2-、-CY=CY-、-CY2-O-、-O-CY2-、-CO-O-、-O-CO-、-CRcRd-、-O-、-S-、-NRe-を表し、Yは、それぞれの出現において同一または異なって、HまたはFを表し、Ra、Rbは、それぞれ互いに独立に、P-Sp-、H、F、Cl、Br、I、-CN、-NO2、-NCO、-NCS、-OCN、-SCN、SF5、直鎖状または分岐状で1~25個のC原子を有するアルキルただし加えて、1個以上の隣接していないCH2基は、それぞれ互いに独立に、Oおよび/またはS原子が互いに直接連結しないようにして、アリーレン、-CR0=CR00-、-C≡C-、-NR0-、-O-、-S-、-CO-、-CO-O-、-O-CO-、-O-CO-O-で置き換えられていてもよく、ただし加えて、1個以上のH原子は、F、Cl、Br、I、CNまたはP-Sp-で置き換えられていてもよい。、または、好ましくは、2~25個のC原子を有するアリールまたはヘテロアリール該基は、また、2個以上の縮合環を含有していてもよく、該基は、Lで一置換または多置換されていてもよい。を表し、ただし、基RaおよびRbの少なくとも一方は、基P-Sp-を表すか含有し、Rc、Rd、Reは、それぞれ互いに独立に、H、または、直鎖状または分岐状で1~12個のC原子を有するアルキルを表し、Pは、それぞれの出現において同一または異なって、重合性基を表し、Spは、それぞれの出現において同一または異なって、スペーサー基または単結合を表し、A1、A2は、それぞれ互いに独立に、好ましくは、4~25個のC原子を有する芳香族、ヘテロ芳香族、脂環式またはヘテロ環式基を表し、該基は、また、縮合環を含有していてもよく、該基は、Lで一置換または多置換されていてもよく、Lは、それぞれの出現において同一または異なって、P-Sp-、OH、CH2OH、ハロゲン、-CN、NO2、-NCO、-NCS、-OCN、-SCN、-C=ONRx2、-C=OY1、-C=ORx、-NRx2、置換されていてもよいシリル、または、置換されていてもよい炭素基または炭化水素基を表し、Rxは、P-Sp、H、ハロゲン、直鎖状、分岐状または環状で、1~25個、好ましくは、1~12個のC原子を有するアルキルを表し、ただし加えて、1個以上の隣接していないCH2基は、Oおよび/またはS原子が互いに直接連結しないようにして、-O-、-S-、-CO-、-CO-O-、-O-CO-、-O-CO-O-で置き換えられていてもよく、ただし加えて、1個以上のH原子は、F、ClまたはP-Sp-で置き換えられていてもよく、Y1は、ハロゲンを表し、Z1、Z2は、それぞれ互いに独立に、-O-、-S-、-CO-、-CO-O-、-OCO-、-O-CO-O-、-OCH2-、-CH2O-、-SCH2-、-CH2S-、-CF2O-、-OCF2-、-CF2S-、-SCF2-、-CH2n-、-CF2CH2-、-CH2CF2-、-CF2n-、-CH=CH-、-CF=CF-、-CH=CF-、-CF=CH-、-C≡C-、-CH=CH-COO-、-OCO-CH=CH-、-CH2-CH2-COO-、-OCO-CH2-CH2-、-CR0R00-、-CRyRz-または単結合を表し、R0、R00は、それぞれ互いに独立に、それぞれの出現において同一または異なって、H、または、1~12個のC原子を有するアルキルを表し、Ry、Rzは、それぞれ互いに独立に、H、F、CH3またはCF3を表し、nは、それぞれの出現において同一または異なって、1、2、3または4を表し、p、qは、それぞれ互いに独立に、0、1または2を表し、rは、それぞれの出現において同一または異なって、0、1または2を表す。本発明は、更に、式Iの1種類以上の化合物と、メソゲン、液晶および/または重合性でもよい1種類以上の追加の化合物とを含むLC媒体に関する。本発明は、更に、式Iの1種類以上の化合物と、メソゲン、液晶および/または重合性でもよい1種類以上の追加の化合物とを重合して得ることのできるポリマーを含むLC媒体に関する。本発明は、更に、-式Iの1種類以上の化合物を含む重合性成分Aと、および-上および下に記載される通りの1種類以上、好ましくは2種類以上の低分子量モノマー性および非重合性化合物を含み、下ではLCホスト混合物とも呼ぶ液晶成分Bとを含むLC媒体に関する。本発明は、更に、上および下で記載される通りのLC媒体を調製する方法であって、上および下で記載される通りの1種類以上の低分子量液晶化合物またはLCホスト混合物を、式Iの1種類以上の化合物と、および、任意成分として更なる液晶化合物および/または添加剤と混合する方法に関する。本発明は、更に、好ましくは、電界または磁界を印加しながらPSAディスプレイ内で式Iの化合物1種類または多種類をその場で重合することによってLC媒体中にチルト角を生成するための、PSおよびPSAディスプレイにおける本発明による式Iの化合物およびLC媒体の使用、特に、LC媒体を含有するPSおよびPSAディスプレイにおける使用に関する。本発明は、更に、本発明による式Iの1種類以上の化合物またはLC媒体を含有するLCディスプレイ、特に、PSまたはPSAディスプレイ、特に好ましくは、PSA-VA、PSA-OCB、PSA-IPS、PSA-FFS、PSA-VAまたはPSA-正のTNディスプレイに関する。本発明は、更に、2枚の基板および2個の電極ただし、少なくとも一方の基板は光に対して透明であり、少なくとも一方の基板は1個または2個の電極を有する。と、基板間に配置され、重合された成分および低分子量成分を含むLC媒体層ただし、重合された成分は、1種類以上の重合性化合物を、LCセルの基板間においてLC媒体中で、好ましくは、電極に電圧を印加しながら重合することで得ることができ、ただし、少なくとも1種類の重合性化合物は式Iの化合物である。とを有するLCセルを含有するPSまたはPSAタイプのLCディスプレイに関する。本発明は、更に、上および下で記載される通りのLCディスプレイの製造方法であって、上および下で記載される通りの1種類以上の低分子量液晶化合物またはLCホスト混合物と、式Iの1種類以上の化合物とを含むLC媒体を、上および下で記載される通りの2枚の基板および2個の電極を有するLCセル内に導入し、好ましくは、電極に電圧を印加しながら重合性化合物を重合する方法に関する。本発明によるPSおよびPSAディスプレイは、LCセルを形成する基板の一方または両方に設けられており、好ましくは、透明層の形で2個の電極を有する。それぞれの場合において、例えば、本発明によるPSA-VA、PSA-OCBまたはPSA-TNディスプレイのように、1個の電極が2枚の基板のそれぞれに設けられているか、一方、例えば、本発明によるPSA-正のVA、PSA-IPSまたはPSA-FFSディスプレイのように、2つの電極が2枚の基板の一方のみに設けられて他の基板は電極を有していないかのどちらかである。本発明は、更に、式Iの新規な化合物と、それを調製するための方法と、これらの方法において使用されるか入手される新規な中間体とに関する。以下の意味を上および下で適用する。用語チルトおよびチルト角は、LCディスプレイ本明細書において、好ましくは、PSまたはPSAディスプレイにおいてLC媒体のLC分子のセル表面に対してチルトした配向に関する。本明細書において、チルト角は、LC分子の分子長軸LCダイレクタと、LCセルを形成する平坦で平行な外板の表面との間の平均角90°未満を表す。低い値のチルト角即ち、角度90°から大きく外れているは、大きいチルトに対応する。チルト角を測定する適切な方法は、例に与えられている。他に示さない限り、上および下で開示される角度の値は、この測定方法に関する。用語メソゲン基は当業者には既知であり文献に記載されており、それの引力および斥力的相互作用の異方性により、低分子量または高分子物質中で液晶LC:liquid-crystal相の発生に本質的に寄与する基を表す。メソゲン基を含有する化合物メソゲン化合物は、それ自身では必ずしもLC相を有する必要はない。また、他の化合物と混合後および/または重合後のみに、メソゲン化合物がLC相挙動を示すことも可能である。典型的なメソゲン基は、例えば、剛直な棒状または円盤状の形状の単位である。メソゲンまたはLC化合物に関して使用される用語および定義の概説が、PureAppl.Chem.73巻5号、888頁2001年およびC.Tschierske、G.Pelzl、S.Diele、Angew.Chem.2004年、116巻、6340~6368頁において与えられている。用語スペーサー基は、上および下でSpとも呼ばれ、当業者には既知であり文献に記載されており、例えば、PureAppl.Chem.73巻5号、888頁2001年およびC.Tschierske、G.Pelzl、S.Diele、Angew.Chem.2004年、116巻、6340~6368頁を参照。他に示さない限り、用語スペーサー基またはスペーサーは、上および下において、重合性メソゲン化合物中でメソゲン基および重合性基1個または数個を互いに連結している柔軟な基を表す。用語反応性メソゲンまたはRMは、メソゲン基および重合に適切な1個以上の官能基重合性基または基Pとも呼ばれるを含有する化合物を表す。用語低分子量化合物および非重合性化合物は、通常、モノマー性で、当業者に既知の通常の条件下、特にRMの重合のために使用される条件下において重合に適した官能基を含有しない化合物を表す。用語有機基は、炭素または炭化水素基を表す。用語炭素基は、少なくとも1個の炭素原子、好ましくは、1~40個のC原子を含有する一価または多価の有機基を表し、ただし、これは更なる原子を含有しない例えば、-C≡C-などか、または、例えば、N、O、S、P、Si、Se、As、TeまたはGeなどの1個以上の更なる原子を含有することもある例えば、カルボニルなどかのいずれかである。用語炭化水素基は、追加的に1個以上のH原子と、任意成分として、例えば、N、O、S、P、Si、Se、As、TeまたはGeなどの1個以上のヘテロ原子とを含有する炭素基を表す。ハロゲンは、F、Cl、BrまたはIを表す。炭素基または炭化水素基は、飽和または不飽和基のいずれでもよい。不飽和基は、例えば、アリール、アルケニルまたはアルキニル基である。3個より多いC原子を有する炭素または炭化水素基は直鎖状、分岐状および/または環状のいずれでもよく、また、スピロ結合または縮合環を含有してもよい。また、用語アルキル、アリール、ヘテロアリールなどは、多価の基、例えば、アルキレン、アリーレン、ヘテロアリーレンなども包含する。用語アリールは、芳香族炭素基またはそれより誘導される基を表す。用語ヘテロアリールは、1個以上のヘテロ原子を含有し上に定義される通りのアリールを表す。好ましい炭素および炭化水素基は、置換されていてもよく、1~40個、好ましくは1~25個、特に好ましくは1~18個のC原子を有するアルキル、アルケニル、アルキニル、アルコキシ、アルキルカルボニル、アルコキシカルボニル、アルキルカルボニルオキシおよびアルコキシカルボニルオキシ、置換されていてもよく、6~40個、好ましくは6~25個のC原子を有するアリールまたはアリールオキシ、および、置換されていてもよく、6~40個、好ましくは6~25個のC原子を有するアルキルアリール、アリールアルキル、アルキルアリールオキシ、アリールアルキルオキシ、アリールカルボニル、アリールオキシカルボニル、アリールカルボニルオキシおよびアリールオキシカルボニルオキシである。更に好ましい炭素および炭化水素基は、C1~C40アルキル、C2~C40アルケニル、C2~C40アルキニル、C3~C40アリル、C4~C40アルキルジエニル、C4~C40ポリエニル、C6~C40アリール、C6~C40アルキルアリール、C6~C40アリールアルキル、C6~C40アルキルアリールオキシ、C6~C40アリールアルキルオキシ、C2~C40ヘテロアリール、C4~C40シクロアルキル、C4~C40シクロアルケニルなどである。C1~C22アルキル、C2~C22アルケニル、C2~C22アルキニル、C3~C22アリル、C4~C22アルキルジエニル、C6~C12アリール、C6~C20アリールアルキルおよびC2~C20ヘテロアリールが特に好ましい。更に好ましい炭素および炭化水素基は、1~40個、好ましくは1~25個のC原子を有する直鎖状、分岐状または環状アルキル基であり、該基は無置換であるか、F、Cl、Br、IまたはCNで一置換または多置換されており、ただし、1個以上の隣接していないCH2基は、それぞれ互いに独立に、Oおよび/またはS原子が互いに直接連結しないようにして、-CRx=CRx-、-C≡C-、-NRx-、-O-、-S-、-CO-、-CO-O-、-O-CO-、-O-CO-O-で置き換えられていてもよい。Rxは、好ましくは、H、ハロゲン、直鎖状、分岐状または環状で1~25個のC原子を有するアルキル鎖ただし加えて、1個以上の隣接していないC原子は、-O-、-S-、-CO-、-CO-O-、-O-CO-、-O-CO-O-によって置き換えられていてもよく、ただし加えて、1個以上のH原子はフッ素で置き換えられていてもよい。、置換されていてもよく6~40個のC原子を有するアリールまたはアリールオキシ基、または、置換されていてもよく2~40個のC原子を有するヘテロアリールまたはヘテロアリールオキシ基を表す。好ましいアルコキシ基は、例えば、メトキシ、エトキシ、2-メトキシエトキシ、n-プロポキシ、i-プロポキシ、n-ブトキシ、i-ブトキシ、s-ブトキシ、t-ブトキシ、2-メチルブトキシ、n-ペントキシ、n-ヘキソキシ、n-ヘプトキシ、n-オクトキシ、n-ノノキシ、n-デコキシ、n-ウンデコキシ、n-ドデコキシなどである。好ましいアルキル基は、例えば、メチル、エチル、n-プロピル、イソプロピル、n-ブチル、イソブチル、s-ブチル、t-ブチル、2-メチルブチル、n-ペンチル、s-ペンチル、シクロペンチル、n-ヘキシル、シクロヘキシル、2-エチルヘキシル、n-ヘプチル、シクロヘプチル、n-オクチル、シクロオクチル、n-ノニル、n-デシル、n-ウンデシル、n-ドデシル、ドデカニル、トリフルオロメチル、ペルフルオロ-n-ブチル、2,2,2-トリフルオロエチル、ペルフルオロオクチル、ペルフルオロヘキシルなどである。好ましいアルケニル基は、例えば、エテニル、プロペニル、ブテニル、ペンテニル、シクロペンテニル、ヘキセニル、シクロヘキセニル、ヘプテニル、シクロヘプテニル、オクテニル、シクロオクテニルなどである。好ましいアルキニル基は、例えば、エチニル、プロピニル、ブチニル、ペンチニル、ヘキシニル、オクチニルなどである。好ましいアルコキシ基は、例えば、メトキシ、エトキシ、2-メトキシエトキシ、n-プロポキシ、i-プロポキシ、n-ブトキシ、i-ブトキシ、s-ブトキシ、t-ブトキシ、2-メチルブトキシ、n-ペントキシ、n-ヘキソキシ、n-ヘプトキシ、n-オクトキシ、n-ノノキシ、n-デコキシ、n-ウンデコキシ、n-ドデコキシなどである。好ましいアミノ基は、例えば、ジメチルアミノ、メチルアミノ、メチルフェニルアミノ、フェニルアミノなどである。アリールおよびヘテロアリール基は単環または多環のいずれでもよく、即ち、それらは、1個の環例えば、フェニルなどまたは2個以上の環を含有することができ、また、該基は縮合されていてもよく例えば、ナフチルなど、または、共有結合されていてもよく例えば、ビフェニルなど、または、縮合および連結環の組み合わせを含有していてもよい。ヘテロアリール基は、好ましくは、O、N、SおよびSeより選択される1個以上のヘテロ原子を含有する。6~25個のC原子を有する単環、二環または三環アリール基および2~25個のC原子を有する単環、二環または三環ヘテロアリール基が特に好ましく、該基は縮合された環を含有していてもよく、置換されていてもよい。更に、5員、6員または7員のアリールおよびヘテロアリール基が好ましく、ただし加えて、1個以上のCH基は、O原子および/またはS原子が互いに直接連結しないようにして、N、SまたはOで置き換えられていてもよい。好ましいアリール基は、例えば、フェニル、ビフェニル、ターフェニル、[1,1’:3’,1]ターフェニル-2’-イル、ナフチル、アントラセン、ビナフチル、フェナントレン、ピレン、ジヒドロピレン、クリセン、ペリレン、テトラセン、ペンタセン、ベンゾピレン、フルオレン、インデン、インデノフルオレン、スピロビフルオレンなどである。好ましいヘテロアリール基は、例えば、ピロール、ピラゾール、イミダゾール、1,2,3-トリアゾール、1,2,4-トリアゾール、テトラゾール、フラン、チオフェン、セレノフェン、オキサゾール、イソキサゾール、1,2-チアゾール、1,3-チアゾール、1,2,3-オキサジアゾール、1,2,4-オキサジアゾール、1,2,5-オキサジアゾール、1,3,4-オキサジアゾール、1,2,3-チアジアゾール、1,2,4-チアジアゾール、1,2,5-チアジアゾール、1,3,4-チアジアゾールなどの5員環;ピリジン、ピリダジン、ピリミジン、ピラジン、1,3,5-トリアジン、1,2,4-トリアジン、1,2,3-トリアジン、1,2,4,5-テトラジン、1,2,3,4-テトラジン、1,2,3,5-テトラジンなどの6員環;または、インドール、イソインドール、インドリジン、インダゾール、ベンゾイミダゾール、ベンゾトリアゾール、プリン、ナフタイミダゾール、フェナントライミダゾール、ピリダイミダゾール、ピラジンイミダゾール、キノキサリンイミダゾール、ベンゾキサゾール、ナフトキサゾール、アントロキサゾール、フェナントロキサゾール、イソキサゾール、ベンゾチアゾール、ベンゾフラン、イソベンゾフラン、ジベンゾフラン、キノリン、イソキノリン、プテリジン、ベンゾ-5,6-キノリン、ベンゾ-6,7-キノリン、ベンゾ-7,8-キノリン、ベンゾイソキノリン、アクリジン、フェノチアジン、フェノキサジン、ベンゾピリダジン、ベンゾピリミジン、キノキサリン、フェナジン、ナフチリジン、アザカルバゾール、ベンゾカルボリン、フェナントリジン、フェナントロリン、チエノ[2,3b]チオフェン、チエノ[3,2b]チオフェン、ジチエノチオフェン、イソベンゾチオフェン、ジベンゾチオフェン、ベンゾチアジアゾチオフェンなどの縮合基;またはこれらの基の組み合わせである。また、ヘテロアリール基は、アルキル、アルコキシ、チオアルキル、フッ素、フルオロアルキルまたは更なるアリールまたはヘテロアリール基で置換されてもよい。非芳香族脂環式およびヘテロ環式基は、飽和環、即ち、排他的に単結合を含有するものと、また、部分的に不飽和な環、即ち、多重結合も含有してよいものとの両者を包含する。ヘテロ環式環は、好ましくは、Si、O、N、SおよびSeより選択される1個以上のヘテロ原子を含有する。非芳香族脂環式およびヘテロ環式基は、単環式、即ち、1個のみの環を含有する例えば、シクロヘキサンなどか、または、多環式、即ち、複数の環を含有する例えば、デカヒドロナフタレンまたはビシクロオクタンなどかのいずれでもよい。飽和基が、特に好ましい。更に、3~25個のC原子を有する単環式、二環式または三環式基が好ましく、該基は縮合環を含有してもよく、置換されていてもよい。更に、5員、6員、7員または8員の炭素環式基が好ましく、ただし加えて、1個以上のC原子はSiで置き換えられていてもよく、および/または1個以上のCH基はNで置き換えられていてもよく、および/または1個以上の隣接していないCH2基は-O-および/または-S-で置き換えられていてもよい。好ましい脂環式およびヘテロ環式基は、例えば、シクロペンタン、テトラヒドロフラン、テトラヒドロチオフラン、ピロリジンなどの5員基、シクロヘキサン、シリナン、シクロヘキセン、テトラヒドロピラン、テトラヒドロチオピラン、1,3-ジオキサン、1,3-ジチアン、ピペリジンなどの6員基、シクロヘプタンなどの7員基、テトラヒドロナフタレン、デカヒドロナフタレン、インダン、ビシクロ[1.1.1]ペンタン-1,3-ジイル、ビシクロ[2.2.2]オクタン-1,4-ジイル、スピロ[3.3]ヘプタン-2,6-ジイル、オクタヒドロ-4,7-メタノインダン-2,5-ジイルなどの縮合基である。好ましい置換基は、例えば、アルキルまたはアルコキシなどの溶解促進基、フッ素、ニトロまたはニトリルなどの電子吸引基、または、ポリマーにおいてガラス転移温度Tgを上昇させための基、特に例えば、t-ブチルまたは置換されていてもよいアリール基などの嵩高い基である。上および下でLとも呼ばれる好ましい置換基は、例えば、F、Cl、Br、I、OH、-CN、-NO2、-NCO、-NCS、-OCN、-SCN、-C=ONRx2、-C=OY1、-C=ORx、-C=OORx、-NRx2であり、式中、Rxは上で示される意味を有し、Y1は、ハロゲン、置換されていてもよいシリル、置換されていてもよく4~40個、好ましくは4~20個の環原子を有するアリールまたはヘテロアリール、および、直鎖状または分岐状で1~25個のC原子を有するアルキル、アルケニル、アルキニル、アルコキシ、アルキルカルボニル、アルコキシカルボニル、アルキルカルボニルオキシまたはアルコキシカルボニルオキシを表し、ただし、1個以上のH原子はFまたはClで置き換えられていてもよい。置換されたシリルまたはアリールは、好ましくは、ハロゲン、-CN、-R0、-OR0、-CO-R0、-CO-O-R0、-O-CO-R0または-O-CO-O-R0によって置換されていることを意味し、ただし、R0は上で示される意味を有する。特に好ましい置換基Lは、例えば、F、Cl、CN、NO2、CH3、C2H5、OCH3、OC2H5、COCH3、COC2H5、COOCH3、COOC2H5、CF3、OCF3、OCHF2、OC2F5、更に、フェニルである。であり、式中、Lは上で示される意味の1つを有する。重合性基Pは、例えば、フリーラジカルまたはイオン連鎖重合、重付加または重縮合などの重合反応、または、高分子類似反応、例えば、主鎖上への付加または縮合に適切な基である。連鎖重合のための基、特に、C=C二重結合または-C≡C-三重結合を含有するもの、および、例えば、オキセタンまたはエポキシド基などの開環重合に適切な基が特に好ましい。好ましい基Pは、CH2=CW1-CO-O-、CH2=CW1-CO-、CH2=CW2-Ok3-、CW1=CH-CO-Ok3-、CW1=CH-CO-NH-、CH2=CW1-CO-NH-、CH3-CH=CH-O-、CH2=CH2CH-OCO-、CH2=CH-CH22CH-OCO-、CH2=CH2CH-O-、CH2=CH-CH22N-、CH2=CH-CH22N-CO-、HO-CW2W3-、HS-CW2W3-、HW2N-、HO-CW2W3-NH-、CH2=CW1-CO-NH-、CH2=CH-COOk1-Phe-Ok2-、CH2=CH-COk1-Phe-Ok2-、Phe-CH=CH-、HOOC-、OCN-およびW4W5W6Si-から成る群より選択され、式中、W1は、H、F、Cl、CN、CF3、フェニルまたは1~5個のC原子を有するアルキル、特に、H、F、ClまたはCH3を表し、W2およびW3は、それぞれ互いに独立に、Hまたは1~5個のC原子を有するアルキル、特に、H、メチル、エチルまたはn-プロピルを表し、W4、W5およびW6は、それぞれ互いに独立に、Cl、1~5個のC原子を有するオキサアルキルまたはオキサカルボニルアルキルを表し、W7およびW8は、それぞれ互いに独立に、H、Cl、1~5個のC原子を有するアルキルを表し、Pheは、上に定義される通りでP-Sp-とは異なる1個以上の基Lで置換されていてもよい1,4-フェニレンを表し、k1、k2およびk3は、それぞれ互いに独立に、0または1を表し、k3は、好ましくは、1を表し、k4は1~10の整数を表す。特に好ましい基Pは、CH2=CW1-CO-O-、CH2=CW1-CO-、CH2=CW2-O-、CW1=CH-CO-Ok3-、CW1=CH-CO-NH-、CH2=CW1-CO-NH-、CH2=CH2CH-OCO-、CH2=CH-CH22CH-OCO-、CH2=CH2CH-O-、CH2=CH-CH22N-、CH2=CH-CH22N-CO-、CH2=CW1-CO-NH-、CH2=CH-COOk1-Phe-Ok2-、CH2=CH-COk1-Phe-Ok2-、Phe-CH=CH-およびW4W5W6Si-から成る群より選択され、式中、W1は、H、F、Cl、CN、CF3、フェニルまたは1~5個のC原子を有するアルキル、特に、H、F、ClまたはCH3を表し、W2およびW3は、それぞれ互いに独立に、Hまたは1個、2個、3個、4個または5個のC原子を有するアルキル、特に、H、メチル、エチルまたはn-プロピルを表し、W4、W5およびW6は、それぞれ互いに独立に、Cl、1~5個のC原子を有するオキサアルキルまたはオキサカルボニルアルキルを表し、W7およびW8は、それぞれ互いに独立に、H、Cl、1~5個のC原子を有するアルキルを表し、Pheは1,4-フェニレンを表し、k1、k2およびk3は、それぞれ互いに独立に、0または1を表し、k3は、好ましくは、1を表し、k4は1~10の整数を表す。非常に特に好ましい基Pは、CH2=CW1-CO-O-、特には、CH2=CH-CO-O-、CH2=CCH3-CO-O-およびCH2=CF-CO-O-、更には、CH2=CH-O-、CH2=CH2CH-O-CO-、CH2=CH2CH-O-、から成る群より選択される。更に非常に特に好ましい基Pa,bは、ビニルオキシ、アクリレート、メタクリレート、フルオロアクリレート、クロロアクリレート、オキセタン、3-エチルオキセタンおよびエポキシ基であり、特に好ましくは、アクリレートまたはメタクリレート基を表す。好ましいスペーサー基Spは、基P-Sp-が式P-Sp-X-と一致するように式Sp-Xより選択され、ただし、Spは、1~20個、好ましくは1~12個のC原子を有するアルキレンを表し、該基は、F、Cl、Br、IまたはCNで一置換または多置換されていてもよく、ただし加えて、1個以上の隣接していないCH2基は、それぞれ互いに独立に、Oおよび/またはS原子が互いに直接連結しないようにして、-O-、-S-、-NH-、-NR0-、-SiR00R000-、-CO-、-CO-O-、-O-CO-、-O-CO-O-、-S-CO-、-CO-S-、-NR00-CO-O-、-O-CO-NR00-、-NR00-CO-NR00-、-CH=CH-または-C≡C-で置き換えられていてもよく、Xは、-O-、-S-、-CO-、-CO-O-、-O-CO-、-O-CO-O-、-CO-NR00-、-NR00-CO-、-NR00-CO-NR00-、-OCH2-、-CH2O-、-SCH2-、-CH2S-、-CF2O-、-OCF2-、-CF2S-、-SCF2-、-CF2CH2-、-CH2CF2-、-CF2CF2-、-CH=N-、-N=CH-、-N=N-、-CH=CR0-、-CY2=CY3-、-C≡C-、-CH=CH-CO-O-、-O-CO-CH=CH-または単結合を表し、R00およびR000は、それぞれ互いに独立に、Hまたは1~12個のC原子を有するアルキルを表し、およびY2およびY3は、それぞれ互いに独立に、H、F、ClまたはCNを表す。X’は、好ましくは、-O-、-S-、-CO-、-COO-、-OCO-、-O-COO-、-CO-NR0-、-NR0-CO-、-NR0-CO-NR0-または単結合である。典型的なスペーサー基Spは、例えば、-CH2p1-、-CH2CH2Oq1-CH2CH2-、-CH2CH2-S-CH2CH2-、-CH2CH2-NH-CH2CH2-または-SiR00R000-Op1-であり、式中、p1は1~12の整数、q1は1~3の整数、および、R00およびR000は上で示される意味を有する。特に好ましい基-Sp-X-は、-CH2p1-、-CH2p1-O-、-CH2p1-O-CO-、-CH2p1-O-CO-O-であり、式中、p1およびq1は上で示される意味を有する。特に好ましい基Spは、例えば、それぞれの場合で直鎖状のエチレン、プロピレン、ブチレン、ペンチレン、ヘキシレン、ヘプチレン、オクチレン、ノニレン、デシレン、ウンデシレン、ドデシレン、オクタデシレン、エチレンオキシエチレン、メチレンオキシブチレン、エチレンチオエチレン、エチレン-N-メチルイミノエチレン、1-メチルアルキレン、エテニレン、プロペニレンおよびブテニレンである。本発明の更に好ましい実施形態において、式IにおけるPは、2個以上の重合性基を含有する基多官能重合性基を表す。このタイプの適切な基、それらを含有する重合性化合物およびそれらの調製は、例えば、米国特許第7,060,200号明細書または米国特許出願公開第2006/0172090号公報に記載されている。以下の式より選択される多官能重合性基が特に好ましい。式中、alkylは、単結合、または、直鎖状または分岐状で1~12個のC原子を有するアルキレンを表し、ただし、1個以上の隣接していないCH2基は、それぞれ互いに独立に、Oおよび/またはS原子が互いに直接連結しないようにして、-CR00=CR000-、-C≡C-、-NR00-、-O-、-S-、-CO-、-CO-O-、-O-CO-、-O-CO-O-で置き換えられていてもよく、ただし加えて、1個以上のH原子は、F、ClまたはCNで置き換えられていてもよく、ただし、R00およびR000は上で示される意味を有し、aaおよびbbは、それぞれ互いに独立に、0、1、2、3、4、5または6を表し、Xは、X’に示される意味の1つを有し、およびP1~5は、それぞれ互いに独立に、Paに示される意味の1つを有する。式Iの特に好ましい化合物は、サブ式IAのものである。式中、Ra、Rb、W1、W2、A1、A2、Z1、Z2、L、p、qおよびrは、式Iにおいて示される意味、または、上および下で示される意味の1つを有する。以下の式IおよびIAの化合物が、特に好ましい。A1、A2は、それぞれ互いに独立に、1,4-フェニレン、ナフタレン-1,4-ジイルまたはナフタレン-2,6-ジイルただし加えて、これらの基における1個以上のCH基は、Nで置き換えられていてもよい。、シクロヘキサン-1,4-ジイルただし加えて、1個以上の隣接していないCH2基は、Oおよび/またはSで置き換えられていてもよい。、1,4-シクロヘキセニレン、ビシクロ[1.1.1]ペンタン-1,3-ジイル、ビシクロ[2.2.2]オクタン-1,4-ジイル、スピロ[3.3]ヘプタン-2,6-ジイル、ピペリジン-1,4-ジイル、デカヒドロナフタレン-2,6-ジイル、1,2,3,4-テトラヒドロナフタレン-2,6-ジイル、インダン-2,5-ジイル、オクタヒドロ-4,7-メタノインダン-2,5-ジイル、フェナントレン-2,7-ジイル、アントラセン-2,7-ジイル、フェナントレン-2,7-ジイル、9,10-ジヒドロフェナントレン-2,7-ジイル、6H-ベンゾ[c]クロメン-3,8-ジイル、9H-フルオレン-2,7-ジイル、9,9-ジメチル-9H-フルオレン-2,7-ジイル、ジベンゾフラン-3,7-ジイル、2-オキソ-2H-クロメン-7-イル、4-フェニル-2-オキソ-2H-クロメン-7-イル、4-オキソ-4H-クロメン-6-イル、4-フェニル-4-オキソ-4H-クロメン-6-イルを表し、ただし、これらの全ての基は無置換であっても、Lで一置換または多置換されていてもよく、ただし、これらの全ての基の中でも、シクロヘキサンおよび芳香族基が非常に特に好ましい。Lは、P-Sp-、OH、CH2OH、F、Cl、Br、I、-CN、-NO2、-NCO、-NCS、-OCN、-SCN、-C=ONRx2、-C=OY1、-C=ORx、-NRx2、置換されていてもよいシリル、置換されていてもよく6~20個のC原子を有するアリール、直鎖状または分岐状で1~25個、好ましくは、1~12個のC原子を有するアルキルまたはアルコキシ、または、直鎖状または分岐状で2~25個、好ましくは、2~12個のC原子を有するアルケニル、アルキニル、アルキルカルボニル、アルコキシカルボニル、アルキルカルボニルオキシまたはアルコキシカルボニルオキシを表し、ただし加えて、これらの全ての基における1個以上のH原子は、F、Cl、PまたはP-Sp-で置き換えられていてもよい。Y1は、ハロゲンを表す。Rxは、P-Sp-、H、ハロゲン、直鎖状、分岐状または環状で1~25個、好ましくは、1~12個のC原子を有するアルキルを表し、ただし加えて、1個以上の隣接していないCH2基は、Oおよび/またはS原子が互いに直接連結しないようにして、-O-、-S-、-CO-、-CO-O-、-O-CO-、-O-CO-O-で置き換えられていてもよく、ただし加えて、1個以上のH原子は、F、ClまたはP-Sp-で置き換えられていてもよい。式IおよびIAおよび上および下で示されるそれらのサブ式の更に好ましい化合物は、以下の好ましい実施形態の1つ以上より選択され、所望に応じて、実施形態は互いに組み合わせることができる。W1、W2は、それぞれ互いに独立に、-CH2CH2-、-CH=CH-、-CH2-O-、-O-CH2-、-CRcRd-または-O-を表す。W1およびW2は、両者が同時には-CH=CH-を表さず、好ましくは、両者が同時には-CY=CY-式中、YはHまたはFである。を表さない。RcおよびRdは、それぞれ互いに独立に、Hまたは1~6個のC原子を有するアルキル、好ましくは、H、メチルまたはエチルを表す。基W1およびW2の一方または両方は-NReを表し、Reは、Hまたは1~6個のC原子を有するアルキル、好ましくは、H、メチルまたはエチルを表す。基W1およびW2の一方は-CH2CH2-または-CH=CH-を表し、他方は、-CH2CH2-、-CH2O-、-OCH2-または-CCRcRd2-式中、RcおよびRdは、好ましくは、メチルを表す。を表す。基W1およびW2の一方は-CH2CH2-を表し、他方は-CH2O-または-OCH2-を表す。基W1およびW2の一方は-CH=CH-を表し、他方は-CH2O-または-OCH2-を表す。基W1およびW2の一方は-CH2CH2-を表し、他方は-CCH32-を表す。基W1およびW2の一方は-CH=CH-を表し、他方は-CCH32-を表す。W1は-CH2CH2-を表し、W2は-CH2O-を表す。W1は-CH=CH-を表し、W2は-CH2O-を表す。W1およびW2は、-CH2CH2-を表す。W1およびW2は、-CH=CH-を表す。Yは、Hを表す。基RaおよびRbの一方はP-Sp-を表し、他方はP-Sp-と異なる。RaおよびRbは、同一または異なる基P-Sp-を表す。RaおよびRbはP-Sp-を表し、ただし、基RaおよびRbの一方におけるSpは単結合を表し、基RaおよびRbの他方におけるSpは単結合と異なり、好ましくは、この基P-Sp-が式P-Sp-X-に一致するように、式Sp-Xの基を表す。RaおよびRbは、同一または異なる基P-Sp-式中、両方の基Spは単結合を表す。を表す。基RaおよびRbの一方は基P-Sp-を表すか含有し、他方は、好ましくは、直鎖状または分岐状で1~25個のC原子を有するアルキルより選択される非重合性基を表し、ただし加えて、1個以上の隣接していないCH2基は、それぞれ互いに独立に、Oおよび/またはS原子が互いに直接連結しないようにして、-CR00=CR000-、-C≡C-、-NR00-、-O-、-S-、-CO-、-CO-O-、-O-CO-、-O-CO-O-で置き換えられていてもよく、ただし加えて、1個以上のH原子は、F、Cl、Br、IまたはCNで置き換えられていてもよい。RaおよびRbは、Hと異なる。基RaおよびRbの一方はP-Sp-を表し、他方はHと異なる。P-Sp-と異なる基RaまたはRbは、1~12個、好ましくは、5~12個のC原子を有するアルキル、1~12個のC原子を有するアルコキシ、または、2~11個のC原子を有するアルケニルを表し、ただし加えて、これらの全ての基における1個以上のH原子は、Fで置き換えられていてもよい。Raおよび/またはRbは、直鎖状または分岐状で1~25個、好ましくは、1~12個のC原子を有するアルキルを表し、ただし加えて、1個以上の隣接していないCH2基は、それぞれ互いに独立に、Oおよび/またはS原子が互いに直接連結しないようにして、-CR00=CR000-、-C≡C-、-NR00-、-O-、-S-、-CO-、-CO-O-、-O-CO-、-O-CO-O-で置き換えられていてもよく、ただし加えて、1個以上のH原子は、F、Cl、Br、IまたはCNで置き換えられていてもよい。Spは単結合を表す。Spは、-CH2p1-、-CH2p1-O-、-CH2p1-O-CO-、-CH2p1-O-CO-O-、好ましくは、-CH2p1-または-CH2p1-O-式中、p1は、1~12、好ましくは、1~5、特に好ましくは、1~3の整数を表す。を表す。Spおよび/またはSpは、1~5個、好ましくは、1~3個のC原子を有するアルキレン基を表す。A1およびA2は、それぞれ互いに独立に、それぞれの出現において同一または異なって、フェニレン-1,4-ジイル、ナフタレン-2,6-ジイル、1,2,3,4-テトラヒドロナフタレン-2,6-ジイル、デカヒドロナフタレン-2,6-ジイル、トランス-シクロヘキシレン-1,4-ジイル、ジベンゾフラン-3,7-ジイルから成る群より選択される基を表し、ただし、不飽和または芳香族環を含有する上述の基において、これらの環における1個または2個のCH基はNで置き換えられていてもよく、ただし、全ての上述の基において、個々の環は、上記の通りのLで一置換または多置換されていてもよい。A1およびA2はフェニレン-1,4-ジイルを表し、これは、上および下に記載される通りのLで一置換または多置換されていてもよい。Lは、重合性基を表さず、含有もしない。Lは、好ましくは、F、Cl、-CN、および、直鎖状または分岐状で1~25個、特に好ましくは、1~10個のC原子を有するアルキルより選択される非重合性の基であり、ただし加えて、1個以上の隣接していないCH2基は、それぞれ互いに独立に、Oおよび/またはS原子が互いに直接連結しないようにして、-CR00=CR000-、-C≡C-、-NR00-、-O-、-S-、-CO-、-CO-O-、-O-CO-、-O-CO-O-で置き換えられていてもよく、ただし加えて、1個以上のH原子は、F、Cl、Br、IまたはCNで置き換えられていてもよい。Lは、F、Cl、Br、I、-CN、-NO2、-NCO、-NCS、-OCNまたは-SCN、好ましくは、Fを表す。一方または両方の基Lrにおいて、rは1を表す。一方または両方の基Lrにおいて、rは1を表し、LはFを表す。Lは、直鎖状または分岐状で1~12個のC原子を有するアルキルまたはアルコキシ、または、直鎖状または分岐状で2~12個のC原子を有するアルケニル、アルキニル、アルキルカルボニル、アルコキシカルボニル、アルキルカルボニルオキシまたはアルコキシカルボニルオキシを表し、ただし加えて、これら全ての基における1個以上のH原子は、F、ClまたはP-Sp-で置き換えられていてもよい。Lは、P-Sp-を表す。Z1およびZ2は、それぞれ互いに独立に、それぞれの出現において同一または異なって、-O-、-CO-O-、-OCO-、-OCH2-、-CH2O-、-CF2O-、-OCF2-、-CH2CH2-、-CH=CH-、-CF=CF-、-CH=CF-、-CF=CH-、-C≡C-、単結合から成る群より選択される。Z1およびZ2は、単結合を表す。Z1およびZ2は、-C≡C-と異なる。pは0であり、qは0である。pは1であり、qは1である。pは0であり、qは1であるか、または、pは1であり、qは0である。W1およびW2が-CH=CH-を表す場合、Z1は-C≡C-を表さず、および/または、A1は1,4-フェニレンを表さず、特に好ましくは、芳香族基を表さない。W1およびW2が-CH=CH-を表す場合、Z2は-C≡C-を表さず、および/または、A2は1,4-フェニレンを表さず、特に好ましくは、芳香族基を表さない。Ra-A1-Z1p-および-Z2-A2q-Rbは、ハロゲンを表さない。式IおよびIAの特に好ましい化合物は、以下のサブ式から成る群より選択される。式中、Sp、Lおよびrは、上および下で示される意味の1つを有し、PaおよびPbは、それぞれ互いに独立に、Pに示される意味の1つを有し、R’およびRは、それぞれ互いに独立に、Hまたは1~12個のC原子を有するアルキルを表し、s1は0または1である。R’およびRは、好ましくは、メチルまたはエチルを表す。式IおよびIAおよびサブ式I1~I28の化合物におけるP、PaおよびPbは、好ましくは、アクリレートまたはメタクリレート、更には、フルオロアクリレートを表す。式IおよびIAおよびサブ式I1~I28の化合物におけるSpは、好ましくは、-CH2p1-、-CH2p1-O-、-CH2p1-O-CO-または-CH2p1-O-CO-O-またはそれらの鏡像を表し、ただし、p1は、1~12、好ましくは、1~6、特に好ましくは、1、2、3または4の整数を表し、ただし、隣接するベンゼン環への連結はO原子を介している。本発明は、更に、上および下で定義される通りの式IおよびIAおよびそれらのサブ式の新規な化合物ただし、W1およびW2が-CH=CH-を表す場合、Z1は-C≡C-を表さず、および/または、A1は1,4-フェニレンを表さず、特に好ましくは、芳香族基を表さず、および、Z2は-C≡C-を表さず、および/または、A2は1,4-フェニレンを表さず、特に好ましくは、芳香族基を表さず、および、1-ビニルピレンは除外される。ない。に関する。本発明は、更に、式IIより、好ましくは、式IIAより選択され、式Iの化合物を調製するための新規な中間体に関する。式中、W1、W2、Sp、L、A1、A2、Z1、Z2、p、qおよびrは、式Iまたは上および下で示される意味を有し、GおよびG’は、それぞれ互いに独立に、H原子または保護基を表す。適切な保護基Gは当業者に既知である。好ましい保護基は、アルキル、アシルおよびアルキルシリルまたはアリールシリル基、2-テトラヒドロピラニルまたはメトキシメチルである。式IIおよびIIAの特に好ましい中間体は、Paが、それぞれの場合で、G-O-を表し、Pbが、それぞれの場合で、-O-G’を表す上述のサブ式I1~I28ただし、GおよびG’は、好ましくは、Hを表す。から成る群より選択される。式IおよびIIおよびそれらのサブ式の化合物および中間体を調製する特に適切で好ましい方法が、以下のスキームにおいて例として図解されており、好ましくは、下記の1つ以上の工程を含む。式IおよびIIおよびそれらのサブ式の化合物および中間体は、当業者に既知で、例えば、Houben-Weyl編、MethodenderorganischenChemie[MethodsofOrganicChemistry]、Thieme-Verlag社、Stuttgart市などの有機化学の標準的な著作に記載される方法に類似して調製できる。例えば、式Iの化合物は、基Pを含有し対応する酸、酸誘導体またはハロゲン化された化合物を使用して、式IIの中間体をエステル化またはエーテル化することで合成される。スキーム1において例として図解する通り、塩基、および任意に、4-N,N-ジメチルアミノピリジンDMAP:4-N,N-dimethylaminopyridineの存在下において、例えば、塩化メタアクリロイルまたは無水メタアクリル酸などの酸誘導体を使用し、RaおよびRbがP-Sp-を表し、Pが、例えば、アクリレートまたはメタクリレート基である式Iの化合物を、GおよびG’がHである式IIの対応するアルコールをエステル化することよって得ることができる。更に、また、例えば、ジシクロヘキシルカルボジイミドDCC:dicyclohexylcarbodiimideを使用するステグリッチ法によって、脱水剤の存在下、メタアクリル酸を使用して、アルコールをエステル化できる。よって、本発明は、更に、式Iの化合物を調製する方法であって、脱水剤の存在下、基Pを含有し対応する酸、酸誘導体またはハロゲン化された化合物を使用して、式IIの化合物をエステル化またはエーテル化する方法に関する。ピレンを水素化P.Soustekら、DyesandPigments78巻2008年139~147頁することで親構造4,5,9,10-テトラヒドロピレン1、WおよびW’はCH2CH2を入手し、ハロゲン化することで選択的に官能化できるスキーム2。A.D.Abellら、J.Chem.Soc.、PerkinTrans.1巻、1997年、1663~1668頁に従って、4,5,9,10-テトラヒドロヒドロピレン4より、2,7-ジブロモ-4,5,9,10-テトラヒドロピレン5、HalはBrを与える。H.Suzuki、OrganicSyntheses、Coll.6巻、700頁1988年に従って、ヨウ素化により、対応する2,7-ジヨード-4,5,9,10-テトラヒドロピレン5、HalはIを与える。例えば、ブチルリチウムを使用する金属化およびホウ酸エステルとの反応によって、ジハロゲン化合物5よりボロン酸を調製でき、酸化することでフェノール6を与えるスキーム3。代替法は、S.L.Buchwaldら、J.Am.Chem.Soc.2006年、128巻、10694~10695頁に従って、パラジウム触媒の存在下におけるKOHでの処理である。アクリル酸を使用するエステル化によってメタアクリレート7が与えられる。トリイソプロピルボレートの存在下における一金属化によってジイソプロピルボロネートを与え、これを加水分解および酸化することで一ヒドロキシ化合物8、スキーム4を与え、第2の工程において、これを更に転化できる。よって、末端アルキノールに対する薗頭カップリングによりアルキン9を与え、それより、水素化およびエステル化によって、スペーサー基を含有する化合物10が入手可能である。対応して、S.Songら、TetrahedronLetters2008年、49巻、3582~3587頁に記載される通り、商業的に入手可能な4H-シクロペンタ[def]フェナントレン11より誘導体12が入手できスキーム5、スキーム3および4に従って、化合物13および14を与えることができる。適切な中間体、例えば、化合物5、8または12を芳香族化することで、対応する不飽和化合物15~18を与える。芳香族化のための適切な反応条件は、例えば、不活性溶媒中においてジクロロジシアノベンゾキノンDDQ:dichlorodicyanobenzoquinoneで処理V.V.Filichevら、Chemistry-AEuropeanJournal2008年、14巻32号、9968~9980する、または、ハロゲン化水素の脱離によるハロゲン化P.Soustekら、DyesandPigments78巻2008年139~147頁;S.Songら、TetrahedronLetters49巻2008年3582~3587頁である。フラビジン19は天然物で、ランより単離される例えば、G.K.Jayaprakashaら、BioorganicMedicinalChemistry2004年、12巻、5141~5146頁参照。上記の通り、本発明による誘導体20が19より得られ、上記の通り芳香族化して21を与える。多数の標準的な反応によって、スキーム中に示す中間体化合物を本発明による化合物に転化できるスキーム6。例えば、鈴木カップリング22、Mは-BOH2である。などの遷移金属を触媒とするカップリング反応によって、アリール金属化合物よりアリール誘導体23を入手でき、上のスキームに類似して、目的とする化合物25に転化できる。本発明は、更に、式IおよびIIの化合物を調製するためで、特には、式IIの化合物から式Iの化合物を調製するための、上および下に記載される方法に関する。PSAディスプレイを製造するために、電圧を印加しながらLCディスプレイの基板間でLC媒体中において、その場での重合により、重合性化合物を重合または1つの化合物が2個以上の重合性基を含有しているのであれば架橋する。重合は一段階で行える。また、プレチルト角を生成するために電圧を印加しながら第1工程において最初に重合を行い、引き続いて、第1工程において反応しなかった化合物を重合または架橋最終硬化するために、第2の重合工程において電圧を印加せずに重合を行うことも可能である。適切で好ましい重合方法は、例えば、熱または光重合、好ましくは光重合、特にUV光重合である。また、本明細書においては、任意成分として1種類以上の開始剤を加えることもできる。重合の適切な条件および開始剤の適切なタイプおよび量は当業者に既知であり、文献に記載されている。例えば、商業的に入手可能な光重合開始剤Irgacure651登録商標、Irgacure184登録商標、Irgacure907登録商標、Irgacure369登録商標またはDarocure1173登録商標Ciba社はフリーラジカル重合に適する。開始剤を用いるのであれば、それの割合は、好ましくは0.001~5重量、特に好ましくは0.001~1重量である。また、本発明による重合性化合物は開始剤のない重合にも適しており、例えば、材料費がより低く、開始剤またはそれの分解生成物の残存し得る量によるLC媒体の不純物が特により少ないなどの特筆すべき利点を伴う。よって、また、開始剤を添加することなく、重合を行うこともできる。よって、好ましい実施形態において、LC媒体は重合開始剤を含まない。また、例えば、保存または輸送中におけるRMの望ましくない自発的な重合を防止するために、重合性成分AまたはLC媒体は1種類以上の安定剤を含むこともできる。安定剤の適切なタイプおよび量は当業者に既知であり、文献に記載されている。例えば、Irganox登録商標1076などのIrganox登録商標シリーズCiba社の商業的に入手可能な安定剤が、例えば、特に適切である。安定剤を用いる場合、RMまたは重合性成分Aの総量に基づく安定剤の割合は、好ましくは10~10,000ppm、非常に好ましくは50~500ppmである。PSAディスプレイにおいて使用するための本発明によるLC媒体は、好ましくは5重量未満、特に好ましくは1重量未満、非常に特に好ましくは0.5重量未満の重合性化合物、特に上述の式Iおよびそれのサブ式の重合性化合物を含む。1種類、2種類または3種類の本発明による重合性化合物を含むLC媒体が特に好ましい。更に、重合性成分成分Aが本発明による重合性化合物を排他的に含むLC媒体が好ましい。更に、成分Bがネマチック液晶相を有するLC化合物またはLC混合物であるLC媒体が好ましい。更に、本発明によるアキラルな重合性化合物、および、成分Aおよび/またはBの化合物がアキラルな化合物から成る群より排他的に選択されるLC媒体が好ましい。更に、重合性成分または成分Aが、1個の重合性基を含有する一反応性の1種類以上の本発明による重合性化合物および2個以上、好ましくは2個の重合性基を含有する二反応性または多反応性の1種類以上の本発明による重合性化合物を含むLC媒体が好ましい。更に、重合性成分または成分Aが、2個の重合性基を含有する二反応性の本発明による重合性化合物を排他的に含むPSAディスプレイおよびLC媒体が好ましい。本発明によるLC媒体における重合性成分または成分Aの割合は、好ましくは5未満、特に好ましくは1未満、非常に特に好ましくは0.5未満である。本発明によるLC媒体における液晶成分または成分Bの割合は、好ましくは95より多く、特に好ましくは99より多い。本発明による重合性化合物を個別に重合させることもできるが、また、本発明による2種類以上の重合性化合物を含む混合物、または、本発明による1種類以上の重合性化合物および好ましくは、メソゲンまたは液晶である1種類以上の更なる重合性化合物コモノマーを含む混合物を重合することも可能である。そのような混合物を重合する場合、コポリマーが形成される。本発明は、更に、上および下で述べられる重合性混合物に関する。重合性化合物およびコモノマーはメソゲンまたは非メソゲン、好ましくは、メソゲンまたは液晶である。特に、PSAディスプレイにおける使用に適切で好ましいメソゲンコモノマーは、例えば、以下の式より選択される。式中、個々の基は以下の意味を有する:P1およびP2は、それぞれ互いに独立に、好ましくは、上および下でPに示される意味の1つを有する重合性基、特に好ましくは、アクリレート、メタクリレート、フルオロアクリレート、オキセタン、ビニルオキシまたはエポキシド基を表し、Sp1およびSp2は、それぞれ互いに独立に、単結合、または、好ましくは、上および下でSpに示される意味の1つを有するスペーサー基を表し、特に好ましくは、-CH2p1-、-CH2p1-O-、-CH2p1-CO-O-または-CH2p1-O-CO-O-式中、p1は、1~12の整数である。を表し、ただし、最後に述べた基において隣接する環への連結はO原子を介しており、ただし加えて、存在する基P1-Sp1-およびP2-Sp2-の少なくとも一方がRaaを表さないことを条件として、1つ以上の基P1-Sp1-およびP2-Sp2-はRaaを表してもよく、Raaは、H、F、Cl、CN、または、直鎖状または分岐状で1~25個のC原子を有するアルキルただし加えて、1個以上の隣接していないCH2基は、それぞれ互いに独立に、Oおよび/またはS原子が互いに直接連結しないようにして、CR0=CR00-、-C≡C-、-NR0-、-O-、-S-、-CO-、-CO-O-、-O-CO-、-O-CO-O-で置き換えられていてもよく、ただし加えて、1個以上のH原子は、F、Cl、CNまたはP1-Sp1-で置き換えられていてもよい。、特に好ましくは、直鎖状または分岐状で、一フッ素化または多フッ素化されていてもよく、1~12個のC原子を有するアルキル、アルコキシ、アルケニル、アルキニル、アルキルカルボニル、アルコキシカルボニル、アルキルカルボニルオキシまたはアルコキシカルボニルオキシただし、アルケニルおよびアルキニル基は少なくとも2個のC原子を有し、分岐状の基は少なくとも3個のC原子を有する。を表し、R0、R00は、それぞれ互いに独立に、それぞれの出現において同一または異なって、H、または、1~12個のC原子を有するアルキルを表し、RyおよびRzは、それぞれ互いに独立に、H、F、CH3またはCF3を表し、Z1は、-O-、-CO-、-CRyRz-または-CF2CF2-を表し、Z2およびZ3は、それぞれ互いに独立に、-CO-O-、-O-CO-、-CH2O-、-OCH2-、-CF2O-、-OCF2-または-CH2n-を表し、ただし、nは、2、3または4であり、Lは、それぞれの出現において同一または異なって、F、Cl、CN、または、直鎖状または分岐状で、一フッ素化または多フッ素化されていてもよく、1~12個のC原子を有するアルキル、アルコキシ、アルケニル、アルキニル、アルキルカルボニル、アルコキシカルボニル、アルキルカルボニルオキシまたはアルコキシカルボニルオキシ、好ましくは、Fを表し、L’およびLは、それぞれ互いに独立に、H、FまたはClを表し、rは、0、1、2、3または4を表し、sは、0、1、2または3を表し、tは、0、1または2を表し、xは、0または1を表す。上記の重合性化合物に加え、本発明によるLCディスプレイにおける使用のためのLC媒体は、1種類以上、好ましくは、2種類以上の低分子量即ち、モノマー性または重合されていない化合物を含むLC混合物ホスト混合物を含む。重合されていない化合物は、重合性化合物の重合のために使用される条件下における重合反応に対して安定または非反応性である。原理的には、従来のVAおよびOCBディスプレイにおける使用に適する任意のLC混合物が、ホスト混合物として適切である。適切なLC混合物は当業者に既知であり、例えば、欧州特許出願公開第1378557号公報におけるVAディスプレイにおける混合物および欧州特許出願公開第1306418号公報およびドイツ国特許出願公開第10224046号公報におけるOCBディスプレイ用の混合物で、文献に記載されている。本発明の第1の好ましい実施形態において、LC媒体は、負の誘電異方性を有する化合物に基づくLCホスト混合物を含む。そのようなLC媒体は、特に、PSA-VAディスプレイにおける使用に適している。このタイプのLC媒体の特に好ましい実施形態を、下の項目a~xに述べる。a式CYおよび/またはPYから成る群より選択される1種類以上の化合物を含むLC媒体:式中、個々の基は、以下の意味を有する:aは、1または2を表し、bは、0または1を表し、R1およびR2は、それぞれ互いに独立に、1~12個のC原子を有するアルキルただし加えて、1個または2個の隣接していないCH2基は、O原子が互いに直接連結しないようにして、-O-、-CH=CH-、-CO-、-OCO-または-COO-で置き換えられていてもよい。、好ましくは、1~6個のC原子を有するアルキルまたはアルコキシを表し、ZxおよびZyは、それぞれ互いに独立に、-CH2CH2-、-CH=CH-、-CF2O-、-OCF2-、-CH2O-、-OCH2-、-CO-O-、-O-CO-、-C2F4-、-CF=CF-、-CH=CH-CH2O-または単結合、好ましくは、単結合を表し、L1~4は、それぞれ互いに独立に、F、Cl、OCF3、CF3、CH3、CH2F、CHF2を表す。好ましくは、基L1およびL2の両方がFを表すか、または、基L1およびL2の一方がFを表し、他方がClを表すか、または、基L3およびL4の両方がFを表すか、または、基L3およびL4の一方がFを表し、他方がClを表す。式CYの化合物は、好ましくは、以下のサブ式から成る群より選択される:式中、aは1または2を表し、alkylおよびalkylは、それぞれ互いに独立に、1~6個のC原子を有する直鎖状のアルキル基を表し、alkenylは、2~6個のC原子を有する直鎖状のアルケニル基を表し、Oは酸素原子または単結合を表す。alkenylは、好ましくは、CH2=CH-、CH2=CHCH2CH2-、CH3-CH=CH-、CH3-CH2-CH=CH-、CH3-CH22-CH=CH-、CH3-CH23-CH=CH-またはCH3-CH=CH-CH22-を表す。式PYの化合物は、好ましくは、以下のサブ式から成る群より選択される:式中、alkylおよびalkylは、それぞれ互いに独立に、1~6個のC原子を有する直鎖状のアルキル基を表し、alkenylは、2~6個のC原子を有する直鎖状のアルケニル基を表し、Oは酸素原子または単結合を表す。alkenylは、好ましくは、CH2=CH-、CH2=CHCH2CH2-、CH3-CH=CH-、CH3-CH2-CH=CH-、CH3-CH22-CH=CH-、CH3-CH23-CH=CH-またはCH3-CH=CH-CH22-を表す。b以下の式の1種類以上の化合物を追加的に含むLC媒体:式中、個々の基は、以下の意味を有する:R3およびR4は、それぞれ互いに独立に、1~12個のC原子を有するアルキルを表し、ただし加えて、1個または2個の隣接していないCH2基は、O原子が互いに直接連結しないようにして、-O-、-CH=CH-、-CO-、-O-CO-または-CO-O-で置き換えられていてもよく、Zyは、-CH2CH2-、-CH=CH-、-CF2O-、-OCF2-、-CH2O-、-OCH2-、-CO-O-、-O-CO-、-C2F4-、-CF=CF-、-CH=CHCH2O-または単結合、好ましくは、単結合を表す。式ZKの化合物は、好ましくは、以下のサブ式から成る群より選択される:式中、alkylおよびalkylは、それぞれ互いに独立に、1~6個のC原子を有する直鎖状のアルキル基を表し、alkenylは、2~6個のC原子を有する直鎖状のアルケニル基を表す。alkenylは、好ましくは、CH2=CH-、CH2=CHCH2CH2-、CH3-CH=CH-、CH3-CH2-CH=CH-、CH3-CH22-CH=CH-、CH3-CH23-CH=CH-またはCH3-CH=CH-CH22-を表す。c以下の式の1種類以上の化合物を追加的に含むLC媒体:式中、個々の基は、それぞれの出現において同一または異なって、以下の意味を有する:R5およびR6は、それぞれ互いに独立に、上でR1に示される意味の1つを有し、eは、1または2を表す。式DKの化合物は、好ましくは、以下のサブ式から成る群より選択される:式中、alkylおよびalkylは、それぞれ互いに独立に、1~6個のC原子を有する直鎖状のアルキル基を表し、alkenylおよびalkenylは、それぞれ互いに独立に、2~6個のC原子を有する直鎖状のアルケニル基を表す。alkenylおよびalkenylは、好ましくは、CH2=CH-、CH2=CHCH2CH2-、CH3-CH=CH-、CH3-CH2-CH=CH-、CH3-CH22-CH=CH-、CH3-CH23-CH=CH-またはCH3-CH=CH-CH22-を表す。d以下の式の1種類以上の化合物を追加的に含むLC媒体:式中、個々の基は以下の意味を有する:fは、0または1を表し、R1およびR2は、それぞれ互いに独立に、1~12個のC原子を有するアルキルを表し、ただし加えて、1個または2個の隣接していないCH2基は、O原子が互いに直接連結しないようにして、-O-、-CH=CH-、-CO-、-OCO-または-COO-で置き換えられていてもよく、ZxおよびZyは、それぞれ互いに独立に、-CH2CH2-、-CH=CH-、-CF2O-、-OCF2-、-CH2O-、-OCH2-、-CO-O-、-O-CO-、-C2F4-、-CF=CF-、-CH=CHCH2O-または単結合、好ましくは単結合を表し、L1およびL2は、それぞれ互いに独立に、F、Cl、OCF3、CF3、CH3、CH2F、CHF2を表す。好ましくは、基L1およびL2の両方がFを表すか、または、基L1およびL2の一方がFを表し、他方がClを表す。式LYの化合物は、好ましくは、以下のサブ式から成る群より選択される:式中、R1は上で示される意味を有し、alkylは1~6個のC原子を有する直鎖状のアルキル基を表し、Oは酸素原子または単結合を表し、vは1~6の整数を表す。R1は、好ましくは、1~6個のC原子を有する直鎖状のアルキルまたは2~6個のC原子を有する直鎖状のアルケニル、特に、CH3、C2H5、n-C3H7、n-C4H9、n-C5H11、CH2=CH-、CH2=CHCH2CH2-、CH3-CH=CH-、CH3-CH2-CH=CH-、CH3-CH22-CH=CH-、CH3-CH23-CH=CH-またはCH3-CH=CH-CH22-を表す。e以下の式から成る群より選択される1種類以上の化合物を追加的に含むLC媒体:式中、alkylはC1~6アルキルを表し、LxはHまたはFを表し、Xは、F、Cl、OCF3、OCHF2またはOCH=CF2を表す。XがFを表す式G1の化合物が特に好ましい。f以下の式から成る群より選択される1種類以上の化合物を追加的に含むLC媒体:式中、R5はR1に上で示される意味の1つを有し、alkylはC1~6アルキルを表し、dは0または1を表し、zおよびmは、それぞれ互いに独立に、1~6の整数を表す。これらの化合物においてR5は、特に好ましくは、C1~6-アルキルまたは-アルコキシまたはC2~6-アルケニルであり、dは、好ましくは、1である。本発明によるLC媒体は、好ましくは、上述の式の1種類以上の化合物を5重量以上の量で含む。g以下の式から成る群より選択される1種類以上のビフェニル化合物を追加的に含むLC媒体:式中、alkylおよびalkylは、それぞれ互いに独立に、1~6個のC原子を有する直鎖状のアルキル基を表し、alkenylおよびalkenylは、それぞれ互いに独立に、2~6個のC原子を有する直鎖状のアルケニル基を表す。alkenylおよびalkenylは、好ましくは、CH2=CH-、CH2=CHCH2CH2-、CH3-CH=CH-、CH3-CH2-CH=CH-、CH3-CH22-CH=CH-、CH3-CH23-CH=CH-またはCH3-CH=CH-CH22-を表す。LC混合物における式B1~B3のビフェニル類の割合は、好ましくは、少なくとも3重量、特に5重量以上である。式B2の化合物が特に好ましい。式B1~B3の化合物は、好ましくは、以下のサブ式から成る群より選択される:式中、alkylは、1~6個のC原子を有するアルキル基を表す。本発明による媒体は、特に好ましくは、式B1aおよび/またはB2cの1種類以上の化合物を含む。h以下の式の1種類以上のターフェニル化合物を追加的に含むLC媒体:式中、R5およびR6は、それぞれ互いに独立に、上でR1に示される意味の1つを有し、式中、L5はFまたはCl、好ましくは、Fを表し、L6はF、Cl、OCF3、CF3、CH3、CH2FまたはCHF2、好ましくはFを表す。式Tの化合物は、好ましくは、以下のサブ式から成る群より選択される:式中、Rは1~7個のC原子を有する直鎖状のアルキルまたはアルコキシ基を表し、Rは2~7個のC原子を有する直鎖状のアルケニル基を表し、Oは酸素原子または単結合を表し、mは1~6の整数を表す。Rは、好ましくは、CH2=CH-、CH2=CHCH2CH2-、CH3-CH=CH-、CH3-CH2-CH=CH-、CH3-CH22-CH=CH-、CH3-CH23-CH=CH-またはCH3-CH=CH-CH22-を表す。Rは、好ましくは、メチル、エチル、プロピル、ブチル、ペンチル、ヘキシル、メトキシ、エトキシ、プロポキシ、ブトキシまたはペントキシを表す。本発明によるLC媒体は、好ましくは、式Tおよびそれの好ましいサブ式のターフェニル類を、0.5~30重量、特には1~20重量の量で含む。式T1、T2、T3およびT21の化合物が特に好ましい。これらの化合物において、Rは、好ましくは、それぞれ1~5個のC原子を有するアルキル、更にアルコキシを表す。混合物のΔn値が0.1以上の場合、本発明による混合物においてターフェニル類が好ましく用いられる。好ましい混合物は、2~20重量の1種類以上の式T好ましくは、T1~T22の化合物群より選択される。のターフェニル化合物類を含む。i以下の式から成る群より選択される1種類以上の化合物を追加的に含むLC媒体:式中、R1およびR2は上で示される意味を有し、好ましくは、それぞれ互いに独立に、1~6個のC原子を有する直鎖状のアルキルまたは2~6個のC原子を有する直鎖状のアルケニルを表す。好ましい媒体は、式O1、O3およびO4より選択される1種類以上の化合物を含む。k以下の式の1種類以上の化合物を追加的に、好ましくは3重量より多く、特に5重量以上、非常に特に好ましくは5~30重量の量で含むLC媒体:式中、R9は、H、CH3、C2H5またはn-C3H7を表し、Fは任意のフッ素置換を表し、qは1、2または3を表し、R7はR1に示される意味の1つを有する。式FIの特に好ましい化合物は、以下のサブ式から成る群より選択される:式中、R7は、好ましくは、直鎖状のアルキルを表し、R9は、CH3、C2H5またはn-C3H7を表す。式FI1、FI2およびFI3の化合物が特に好ましい。m以下の式から成る群より選択される1種類以上の化合物を追加的に含むLC媒体:式中、R8はR1に示される意味を有し、alkylは1~6個のC原子を有する直鎖状のアルキル基を表す。n例えば以下の式から成る群より選択される化合物などのテトラヒドロナフチルまたはナフチル単位を含有する1種類以上の化合物を追加的に含むLC媒体:式中、R10およびR11は、それぞれ互いに独立に、R1に示される意味の1つを有し、好ましくは、1~6個のC原子を有する直鎖状のアルキルまたはアルコキシまたは2~6個のC原子を有する直鎖状のアルケニルを表し、Z1およびZ2は、それぞれ互いに独立に、-C2H4-、-CH=CH-、-CH24-、-CH23O-、-OCH23-、-CH=CHCH2CH2-、-CH2CH2CH=CH-、-CH2O-、-OCH2-、-CO-O-、-O-CO-、-C2F4-、-CF=CF-、-CF=CH-、-CH=CF-、-CH2-または単結合を表す。o以下の式の1種類以上のジフルオロジベンゾクロマン類および/またはクロマン類を追加的に、好ましくは3~20重量の量、特に3~15重量の量で含むLC媒体:式中、R11およびR12は、それぞれ互いに独立に、上で示される意味を有し、環Mは、トランス-1,4-シクロヘキシレンまたは1,4-フェニレンを表し、Zmは、-C2H4-、-CH2O-、-OCH2-、-CO-O-または-O-CO-を表し、cは、0または1を表す。式BCおよびCRの特に好ましい化合物は、以下のサブ式から成る群より選択される:式中、alkylおよびalkylは、それぞれ互いに独立に、1~6個のC原子を有する直鎖状のアルキル基を表し、Oは、酸素原子または単結合を表し、alkenylおよびalkenylは、それぞれ互いに独立に、2~6個のC原子を有する直鎖状のアルケニル基を表す。alkenylおよびalkenylは、好ましくは、CH2=CH-、CH2=CHCH2CH2-、CH3-CH=CH-、CH3-CH2-CH=CH-、CH3-CH22-CH=CH-、CH3-CH23-CH=CH-またはCH3-CH=CH-CH22-を表す。1種類、2種類または3種類の式BC-2の化合物を含む混合物が、非常に特に好ましい。p以下の式の1種類以上のフッ素化されたフェナントレン類および/またはジベンゾフラン類を追加的に含むLC媒体:式中、R11およびR12は、それぞれ互いに独立に、上で示される意味を有し、bは0または1を表し、LはFを表し、rは1、2または3を表す。式PHおよびBFの特に好ましい化合物は、以下のサブ式から成る群より選択される:式中、RおよびR’は、それぞれ互いに独立に、1~7個のC原子を有する直鎖状のアルキルまたはアルコキシ基を表す。q本発明による重合性化合物、特に、式Iまたはそれのサブ式およびコモノマーは別として、末端ビニルオキシ基-O-CH=CH2を含有する化合物を含まないLC媒体。r好ましくは、本発明による重合性化合物より選択され、特には、式Iまたはそれのサブ式の重合性化合物を、1~5種類、好ましくは、1種類、2種類または3種類含むLC媒体。s特に、式Iまたはそれのサブ式の重合性化合物の混合物中における割合は、全体で0.05~5、好ましくは0.1~1であるLC媒体。t1~8種類、好ましくは1~5種類の式CY1、CY2、PY1および/またはPY2の化合物を含むLC媒体。これらの化合物の混合物における割合は、全体で、好ましくは5~60、特に好ましくは10~35である。これらの個々の化合物の含有量は、好ましくは、それぞれの場合で2~20である。u1~8種類、好ましくは1~5種類の式CY9、CY10、PY9および/またはPY10の化合物を含むLC媒体。これらの化合物の混合物における割合は、全体で、好ましくは5~60、特に好ましくは10~35である。これらの個々の化合物の含有量は、好ましくは、それぞれの場合で2~20である。v1~10種類、好ましくは1~8種類の式ZKの化合物、特には、式ZK1、ZK2および/またはZK6の化合物を含むLC媒体。これらの化合物の混合物における割合は、全体で、好ましくは3~25、特に好ましくは5~45である。これらの個々の化合物の含有量は、好ましくは、それぞれの場合で2~20である。w混合物における式CY、PYおよびZKの化合物の割合は、全体で70より多く、好ましくは80より多いLC媒体。xプレチルト角が好ましくは85°以下、特に好ましくは80°以下であるPSA-VAディスプレイ。本発明の第2の好ましい実施形態において、LC媒体は、正の誘電異方性を有する化合物に基づくLCホスト混合物を含む。このタイプのLC媒体は、特に、PSA-OCB、PSA-TN、PSA-正のVA、PSA-IPSおよびPSA-FFSディスプレイにおける使用に適している。そのようなディスプレイの特に好ましい実施形態を、下に与える。以下の式の化合物から成る群より選択される1種類以上の化合物を含むLC媒体。式AAおよび/またはBBの化合物に加えて、以下の式の1種類以上の化合物を含むLC媒体。式AA、BBおよびCCにおいて、個々の基は以下の意味を有する:R21、R31、R41、R42は、それぞれ互いに独立に、1~9個のC原子を有するアルキル、アルコキシ、オキサアルキルまたはフルオロアルキル、または、2~9個のC原子を有するアルケニルを表し、X0は、F、Cl、1~6個のC原子を有するハロゲン化されたアルキルまたはアルコキシ、または、2~6個のC原子を有するハロゲン化されたアルケニルまたはアルケニルオキシを表し、Z31は、-CH2CH2-、-CF2CF2-、-COO-、トランス-CH=CH-、トランス-CF=CF-、-CH2O-または単結合、好ましくは、-CH2CH2-、-COO-、トランス-CH=CH-または単結合、特に好ましくは、-COO-、トランス-CH=CH-または単結合を表し、Z41、Z42は、-CH2CH2-、-COO-、トランス-CH=CH-、トランス-CF=CF-、-CH2O-、-CF2O-、-C≡C-または単結合、好ましくは、単結合を表し、L21、L22、L31、L32は、HまたはFを表し、gは、1、2または3を表し、hは、0、1、2または3を表す。X0は、好ましくは、F、Cl、CF3、CHF2、OCF3、OCHF2、OCFHCF3、OCFHCHF2、OCFHCHF2、OCF2CH3、OCF2CHF2、OCF2CHF2、OCF2CF2CHF2、OCF2CF2CHF2、OCFHCF2CF3、OCFHCF2CHF2、OCF2CF2CF3、OCF2CF2CClF2、OCClFCF2CF3またはCH=CF2、特に好ましくは、FまたはOCF3を表す。式AAの化合物は、好ましくは、以下の式から成る群より選択される。式中、A21、R21、X0、L21およびL22は、式AAで示される意味を有し、L23およびL24は、それぞれ互いに独立に、HまたはFを表し、X0は、好ましくは、Fを表す。式AA1およびAA2の化合物が特に好ましい。式AA1の特に好ましい化合物は、以下のサブ式から成る群より選択される。式中、R0は、式AA1においてR21に示される意味の1つを有し、X0、L21およびL22は、式AA1において示される意味を有し、L23、L24、L25およびL26は、それぞれ互いに独立に、HまたはFを表し、X0は、好ましくは、Fを表す。式AA1の非常に特に好ましい化合物は、以下のサブ式から成る群より選択される。式中、R0は、式AA1においてR21に示される意味を有する。式AA2の特に好ましい化合物は、以下のサブ式から成る群より選択される。式中、R0は、式AA1においてR21に示される意味を有し、X0、L21およびL22は、式AAにおいて示される意味を有し、L23、L24、L25およびL26は、それぞれ互いに独立に、HまたはFを表し、X0は、好ましくは、Fを表す。式AA2の非常に特に好ましい化合物は、以下のサブ式から成る群より選択される。式中、R0は、式AA1においてR21に示される意味を有する。式AA3の特に好ましい化合物は、以下のサブ式から成る群より選択される。式中、R0は、式AA1においてR21に示される意味を有し、X0、L21およびL22は、式AA3において示される意味を有し、X0は、好ましくは、Fを表す。式AA4の特に好ましい化合物は、以下のサブ式から成る群より選択される。式中、R0は、式AA1においてR21に示される意味を有する。式BBの化合物は、好ましくは、以下のサブ式から成る群より選択される。式中、A31、A32、R31、X0、L31およびL32は、式BBで示される意味を有し、X0は、好ましくは、Fを表す。式BB1およびBB2の化合物が特に好ましい。式BB1の特に好ましい化合物は、以下のサブ式から成る群より選択される。式中、R3は、式BB1においてR31に示される意味を有し、X0、L31およびL32は、式BB1において示される意味を有し、X0は、好ましくは、Fを表す。式BB1aの非常に特に好ましい化合物は、以下のサブ式から成る群より選択される。式中、R3は、式BB1においてR31に示される意味を有する。式BB1bの非常に特に好ましい化合物は、以下のサブ式から成る群より選択される。式中、R3は、式BB1においてR31に示される意味を有する。式BB2の特に好ましい化合物は、以下のサブ式から成る群より選択される。式中、R0は、式BB2においてR21に示される意味の1つを有し、X0、L31およびL32は、式BB2において示される意味を有し、L33、L34、L35およびL36は、それぞれ互いに独立に、HまたはFを表し、X0は、好ましくは、Fを表す。式BB2aの非常に特に好ましい化合物は、以下のサブ式から成る群より選択される。式中、R3は、式BB2においてR31に示される意味を有する。式BB2bの非常に特に好ましい化合物は、以下のサブ式から成る群より選択される。式中、R3は、式BB2においてR31に示される意味を有する。式BB2cの非常に特に好ましい化合物は、以下のサブ式から成る群より選択される。式中、R3は、式BB2においてR31に示される意味を有する。式BB2dおよびBB2eの非常に特に好ましい化合物は、以下のサブ式から成る群より選択される。式中、R3は、式BB2においてR31に示される意味を有する。式BB2fの非常に特に好ましい化合物は、以下のサブ式から成る群より選択される。式中、R3は、式BB2においてR31に示される意味を有する。式BB2gの非常に特に好ましい化合物は、以下のサブ式から成る群より選択される。式中、R3は、式BB2においてR31に示される意味を有する。式BB2hの非常に特に好ましい化合物は、以下のサブ式から成る群より選択される。式中、R3は、式BB2においてR31に示される意味を有する。式BB2iの非常に特に好ましい化合物は、以下のサブ式から成る群より選択される。式中、R3は、式BB2においてR31に示される意味を有する。式BB2kの非常に特に好ましい化合物は、以下のサブ式から成る群より選択される。式中、R3は、式BB2においてR31に示される意味を有する。式BB1および/またはBB2の化合物に代えるか加えて、LC媒体は、また、上で定義される通りの式BB3の1種類以上の化合物も含んでよい。式BB3の特に好ましい化合物は、以下のサブ式から成る群より選択される。式中、R3は、式BB3においてR31に示される意味を有する。式AAおよび/またはBBの化合物に加えて、第2の好ましい実施形態によるLC媒体は、好ましくは、-1.5~3の誘電異方性を有する誘電的に中性の化合物該化合物は、上で定義される通りの式CCの化合物から成る群より選択される。を1種類以上含む。式CCの特に好ましい化合物は、以下のサブ式から成る群より選択される。式中、R41およびR42は式CCにおいて示される意味を有し、好ましくは、それぞれ互いに独立に、1~7個のC原子を有するアルキル、アルコキシ、フッ素化アルキルまたはフッ素化アルコキシ、または、2~7個のC原子を有するアルケニル、アルケニルオキシ、アルコキシアルキルまたはフッ素化アルケニルを表し、L4は、HまたはFを表す。式CCの化合物に加えるか代えて、第2の好ましい実施形態によるLC媒体は、好ましくは、-1.5~3の誘電異方性を有する誘電的に中性の化合物該化合物は、式DDの化合物から成る群より選択される。を1種類以上含む。式中、A41、A42、Z41、Z42、R41、R42およびhは、式CCにおいて示される意味を有する。式DDの特に好ましい化合物は、以下のサブ式から成る群より選択される。式中、R41およびR42は、式DDにおいて示される意味を有し、R41は、好ましくは、アルキルを表し、式DD1において、R42は、好ましくは、アルケニル、特に好ましくは、-CH22-CH=CH-CH3を表し、式DD2において、R42は、好ましくは、アルキル、-CH22-CH=CH2または-CH22-CH=CH-CH3を表す。本発明によるLC媒体中における式AAおよびBBの化合物の濃度は、混合物全体の、好ましくは、2~60、特に好ましくは、3~35、非常に特に好ましくは、4~30である。本発明によるLC媒体中における式CCおよびDDの化合物の濃度は、混合物全体の、好ましくは、2~70、特には、5~65、特に好ましくは、10~60、非常に特に好ましくは、10好ましくは、15~50である。上述の好ましい実施形態に従うLCホスト混合物の構成成分として低分子量化合物を、上記の重合された化合物と組み合わせることによって、本発明によるLC媒体において、低い閾電圧、低い回転粘度および非常に良好な低温安定性が、常に高い透明点および高いHR値と同時に生じ、PSAディスプレイにおいて特に低いプレチルト角を迅速に確立できる。特に、先行技術からの媒体と比べ、PSAディスプレイにおいて、LC媒体は著しく短縮された応答時間、また、特に中間階調の応答時間も示す。液晶混合物は、好ましくは少なくとも80K、特に好ましくは少なくとも100Kのネマチック相範囲、および、20°Cにおいて250mPas以下、好ましくは200mPas以下の回転粘度を有する。本発明によるVAタイプのディスプレイにおいて、スイッチ-オフ状態で、LC媒体層における分子は電極表面に垂直に配向ホメオトロピック配向しているか、または、チルトホメオトロピック配向を有している。電極に電圧を印加すると、分子長軸が電極表面に平行なLC分子の再配向が起きる。第1の好ましい実施形態の本発明によるLC媒体、特に、PSA-VAタイプのディスプレイにおいて使用するためのものは、好ましくは、20°Cおよび1kHzで、約-0.5~-10、特には約-2.5~-7.5の負の誘電異方性Δεを有する。第1の好ましい実施形態の本発明によるLC媒体、特に、PSA-VAタイプのディスプレイにおいて使用するためのものにおいて、複屈折Δnは、好ましくは0.16未満、特に好ましくは0.06および0.14の間、特には0.07および0.12の間である。本発明によるOCBタイプのディスプレイにおいては、LC媒体層における分子はベンド配向を有している。電圧を印加すると、分子長軸が電極表面に垂直なLC分子の再配向が起きる。PSA-OCBタイプのディスプレイにおいて使用するための本発明によるLC媒体は、好ましくは、第2の好ましい実施形態に従って正の誘電異方性Δεを有するものであり、好ましくは、20°Cおよび1kHzで、約4~17の誘電異方性Δεを有する。OCBタイプのディスプレイにおいて使用するための第2の好ましい実施形態の本発明によるLC媒体において、複屈折Δnは、好ましくは0.14および0.22の間、特には0.16および0.22の間である。第2の好ましい実施形態の本発明によるLC媒体は、特には、PSA-TN、PSA-正のVA、PSA-IPSおよびPSA-FFSタイプのディスプレイにおいて使用するためのものであり、好ましくは、20°Cおよび1kHzで、2~30、特に好ましくは2~17、非常に特に好ましくは3~15の正の誘電異方性Δεを有する。第2の好ましい実施形態の本発明によるLC媒体、特には、PSA-TN、PSA-IPSおよびPSA-FFSタイプのディスプレイにおいて使用するためのものにおいて、複屈折Δnは、好ましくは0.07および0.15の間、特には0.08および0.13の間である。また、本発明によるLC媒体は、当業者に既知で文献に記載されている、例えば、重合開始剤、禁止剤、安定剤、表面活性化物質またはキラルドーパントなどの更なる添加剤を含んでもよい。これらは、重合性でも非重合性でもよい。従って、重合性添加剤は重合性成分または成分Aに属するものとされる。従って、非重合性添加剤は非重合性成分または成分Bに属するものとされる。LC媒体は、例えば、1種類以上のキラルドーパント、好ましくは、下の表Bからの化合物から成る群より選択されるものを含んでもよい。更に、例えば、0~15重量の多色性色素、更に、ナノ粒子、導電性を改良するための導電性塩、好ましくは、エチルジメチルドデシルアンモニウム4-ヘキソキシベンゾエート、テトラブチルアンモニウムテトラフェニルボレートまたはクラウンエーテル類の錯塩例えば、Hallerら、Mol.Cryst.Liq.Cryst.24巻、249~258頁1973年参照、または、誘電異方性、粘度および/またはネマチック相の配向を改変するための物質を、LC媒体に添加することが可能である。このタイプの物質は、例えば、ドイツ国特許出願公開第2209127号公報、ドイツ国特許出願公開第2240864号公報、ドイツ国特許出願公開第2321632号公報、ドイツ国特許出願公開第2338281号公報、ドイツ国特許出願公開第2450088号公報、ドイツ国特許出願公開第2637430号公報およびドイツ国特許出願公開第2853728号公報に記載されている。本発明によるLC媒体の好ましい実施形態a~zの個々の成分は既知であるか、それらの調製方法は文献に記載されている標準的な方法に基づいているため、調製方法は当業者によって先行技術より容易に導くことができるかのいずれかである。式CYの対応する化合物は、例えば、欧州特許出願公開第0364538号公報に記載されている。式ZKの対応する化合物は、例えば、ドイツ国特許出願公開第2636684号公報およびドイツ国特許出願公開第3321373号公報に記載されている。本発明によって使用できるLC媒体は、例えば、1種類以上の上述の化合物を、上で定義される通りの1種類以上の重合性化合物と、および、任意成分として更なる液晶化合物および/または添加剤と混合することにより、それ自身は従来の方法で調製される。一般に、より少量で使用される成分の所望量を、主要構成成分を構成する成分に、有利には昇温して、溶解する。また、有機溶媒中、例えば、アセトン、クロロホルムまたはメタノール中における成分の溶液を混合し、完全に混合後、例えば蒸留により、溶媒を再び除去することも可能である。本発明は、更に、本発明によるLC媒体を調製するための方法にも関する。また、本発明によるLC媒体が、例えば、H、N、O、Cl、Fが対応する同位体に置き換えられた化合物も含んでよいことは、当業者に言うまでもない。本発明によるLCディスプレイの構造は、冒頭で引用した先行技術に記載される通りのPSAディスプレイに対する通常の構成構造に対応している。突起のない構成構造が好ましく、特に加えて、カラーフィルター側の電極が構造化されておらず、TFT側の電極のみがスロットを有するものが好ましい。PSA-VAディスプレイ用に特に適切で好ましい電極構造は、例えば、米国特許出願公開第2006/0066793号公報に記載されている。以下の例は、本発明を限定することなく説明する。しかしながら、それらは、当業者に対して、好ましく使用される化合物、それらのそれぞれの濃度およびそれらの互いの組み合わせの好ましい混合の考え方を示す。加えて、例は、どのような特性および特性の組み合わせが入手可能であるかを例示する。以下の略称を使用する:n、m、z:それぞれの場合において、互いに独立に、1、2、3、4、5または6本発明の好ましい実施形態において、本発明によるLC媒体は、表Aからの化合物から成る群より選択される1種類以上の化合物を含む。表Bに、本発明によるLC媒体に添加できる使用可能なキラルドーパントを示す。LC媒体は、好ましくは0~10重量、特には0.01~5重量、特に好ましくは0.1~3重量のドーパントを含む。LC媒体は、好ましくは、表Bからの化合物から成る群より選択される1種類以上のドーパントを含む。表Cに、本発明によるLC媒体に添加できる使用可能な安定剤を示すnは、ここで、1~12の整数、好ましくは、1、2、3、4、5、6、7または8を表し、末端メチル基は示されていない。LC媒体は、好ましくは0~10重量、特には1ppm~5重量、特に好ましくは1ppm~1重量の安定剤を含む。LC媒体は、好ましくは、表Cからの化合物から成る群より選択される1種類以上の安定剤を含む。表Dに、好ましくは、反応性メソゲン化合物として、本発明によるLC媒体において使用できる例示化合物を示す。本発明の好ましい実施形態において、メソゲン媒体は、表Dからの化合物から成る群より選択される1種類以上の化合物を含む。加えて、以下の略称および記号を使用する:V0は20°Cにおける容量閾電圧Vであり、neは20°Cおよび589nmにおける異常光屈折率であり、n0は20°Cおよび589nmにおける常光屈折率であり、Δnは20°Cおよび589nmにおける光学的異方性であり、ε⊥は20°Cおよび1kHzにおけるダイレクターに垂直な誘電率であり、ε∥は20°Cおよび1kHzにおけるダイレクターに平行な誘電率であり、Δεは20°Cおよび1kHzにおける誘電異方性であり、cl.p.、TN,Iは透明点°Cであり、γ1は20°Cにおける回転粘度mPasであり、K1は20°Cにおけるスプレイsplay変形に対する弾性定数pNであり、K2は20°Cにおけるツイストtwist変形に対する弾性定数pNであり、K3は20°Cにおけるベンドbend変形に対する弾性定数pNである。他に明記しない限り、本出願において全ての濃度は重量パーセントで示されており、対応する混合物の全体、即ち、全ての固形分または液晶成分を含み、溶媒を含まないLC媒体に関する。他に明記しない限り、例えば、融点TC,N、スメクチックSからネマチックN相への転移TS,Nおよび透明点TN,Iなどの本出願において示される全ての温度の値は摂氏度°Cで示される。m.p.は融点を表し、cl.p.は透明点である。更に、Cは結晶状態、Nはネマチック相、Sはスメクチック相、Iは等方相である。これらの記号の間のデータは、転移温度を表す。全ての物理的特性はメルク液晶、液晶の物理的特性1997年11月、ドイツ国メルク社に従って決定されるか決定されたものであり、それぞれの場合で他に明らかに示さない限り、温度は20°Cが適用され、Δnは589nmで決定され、Δεは1kHzで決定される。本発明に対して用語閾電圧は、他に明らかに示さない限り、フレデリックス閾値としても知られている容量閾値V0に関する。例において、一般的に通常であるが、10相対コントラストC10に対する光学的閾値も示される場合がある。容量閾電圧の測定用に使用されるディスプレイは20μmの間隔で離れている2枚の平坦で平行なガラス製外板から成り、それぞれの外板は内側に電極層および最表面にラビングされていないポリイミド配向層を有し、配向層は液晶分子のホメオトロピックエッジ配向に効果がある。チルト角の測定用に使用されるディスプレイまたは試験用セルは4μmの間隔で離れている2枚の平坦で平行なガラス製外板から成り、それぞれの外板は内側に電極層および最表面にポリイミド配向層を有し、ただし、2つのポリイミド配向層は互いに逆平行にラビングされており、液晶分子のホメオトロピックエッジ配向に効果がある。電圧をディスプレイに印加通常、10V~30Vの交流、1kHzしながら、所与の時間で所定の強度のUVA光通常、365nmを照射して、ディスプレイまたは試験用セル中で、重合性化合物を重合する。例において他に示さない限り、28mW/cm2の水銀蒸気ランプを使用し、365nm帯域通過フィルターが装着された標準的なUVメーターモデルUshioUNIメーターを使用して強度を測定する。チルト角は、回転結晶実験Autronic-MelchersTBA-105によって決定する。本明細書においては、低い値即ち、角度90°から大きく外れているが大きなチルトに対応する。VHR値は次の通り測定する:0.3の重合性モノマー化合物をLCホスト混合物に添加し、生じる混合物をTN-VHR試験用セル90°でラビング、TNポリイミド配向層、層厚dは約6μmに導入する。2時間のUV曝露日照試験の前後において、100°Cで5分後に、1V、60Hz、64μ秒パルスにてHR値を決定する測定装置:Autronic-MelchersVHRM-105。低温安定性LTSlow-temperaturestabilityとも呼ぶ。、即ち、低温において、個々の成分が自発的に結晶化し析出することに対するLC混合物の安定性を検討するために、1gのLC/RM混合物を含有するボトルを-10°Cにおいて保管所に置き、混合物が結晶化し析出していないかを、定期的に確認する。<例1>2-メチルアクリル酸7-2-メチルアクリロイルオキシ-4,5,9,10-テトラヒドロピレン-2-イル<1.12,7-ジヨード-4,5,9,10-テトラヒドロピレン>7.70g36.2mmolの4,5,9,10-テトラヒドロピレン、3.30g14.5mmolの過ヨウ素酸および9.00g35.5mmolのヨウ素を、70mlの氷酢酸中における2.2mlの濃硫酸および15mlの水の溶液中において、70°Cで1時間加熱する。引き続いて、溶液を氷水に加え、酢酸エチルで3回抽出する。合わされた有機相を希亜硫酸水素ナトリウム溶液および飽和炭酸水素ナトリウム溶液で洗浄し、硫酸ナトリウム上で乾燥する。溶媒を真空中で除去し、残渣をトルエン/ヘプタン2:1でシリカゲル上においてクロマトグラフする。粗生成物をヘプタン/トルエン1:1より結晶化し、無色の固体として、2,7-ジヨード-4,5,9,10-テトラヒドロピレンを与える。<1.24,5,9,10-テトラヒドロピレン-2,7-ジオール>最初に、3.20g6.80mmolの2,7-ジヨード-4,5,9,10-テトラヒドロピレンを40mlのジオキサン中に導入し、20mlの水中の1.50g26.7mmolの水酸化カリウム、300mg0.522mmolのビスジベンジリデンアセトンパラジウムおよび450mgの2-ジ-tert-ブチルホスフィノ-2’,4’,6’-トリイソプロピルビフェニルの溶液を加え、バッチを80°Cで3時間加熱する。引き続いて、溶液を100mlのトルエンで希釈し、水で抽出する。合わされた有機相を希塩酸を使用して酸性とし、酢酸エチルで3回抽出する。合わされた有機相を水洗し、硫酸ナトリウム上で乾燥する。溶媒を真空中で除去し、残渣をトルエン/酢酸エチル7:3でシリカゲル上においてクロマトグラフし、粗生成物をトルエン/ヘプタン1:1より結晶化し、無色の結晶として、4,5,9,10-テトラヒドロピレン-2,7-ジオールを与える。<1.32-メチルアクリル酸7-2-メチルアクリロイルオキシ-4,5,9,10-テトラヒドロピレン-2-イル>900mg3.55mmolの4,5,9,10-テトラヒドロピレン-2,7-ジオールを15mlのジクロロメタン中に懸濁し、1.3mlのピリジンおよび50mgのDMAPを加え、引き続いて、25mlのジクロロメタン中の1.5g9mmolのアクリル酸無水物の溶液を、氷冷しながら滴下で加える。30分後に冷却を取り外し、バッチを放置して室温で一晩攪拌する。引き続いて、溶液をシリカゲルに通して濾過し、濾液をエバポレートし、粗生成物をヘプタン/トルエンより再結晶し、融点146°Cの無色の結晶として2-メチルアクリル酸7-2-メチルアクリロイルオキシ-4,5,9,10-テトラヒドロピレン-2-イルを与える。<例2>2-メチルアクリル酸7-[4-2-メチルアクリロイルオキシブタ-1-イニル]-4,5,9,10-テトラヒドロピレン-2-イル<2.12,7-ジブロモ-4,5,9,10-テトラヒドロピレン>最初に、20.6g94.6mmolの4,5,9,10-テトラヒドロピレンを160mlのリン酸トリメチル中に導入し、40mlのリン酸トリメチル中の17ml332mmolの臭素の溶液を、温度が25°Cを超えない速度で、穏やかに冷却しながら加える。バッチを放置して更に3時間攪拌し、800mlの氷水に加え、重亜硫酸ナトリウム溶液を加えて過剰の臭素を分解する。15分後、沈殿してくる生成物を吸引で濾別し、温めながらトルエン中に溶解し、シリカゲルに通して濾過し、トルエン/ヘプタンより再結晶し、無色の結晶として2,7-ジブロモ-4,5,9,10-テトラヒドロピレンを与える。<2.27-ブロモ-4,5,9,10-テトラヒドロピレン-2-オール>最初に、6.40g16.9mmolの2,7-ジブロモ-4,5,9,10-テトラヒドロピレンおよび7ml30mmolのホウ酸トリイソプロピルを200mlのTHF中に導入し、15ml24mmolのヘキサン中のn-ブチルリチウム15パーセント溶液を、-70°Cにおいて加える。添加が完了した時点で、混合物を更に1時間攪拌し、2M塩酸を使用して加水分解し、放置して解凍し、MTBエーテルで2回抽出する。合わされた有機相をエバポレートし、残渣を100mlのトルエン、20mlの2M水酸化ナトリウム溶液および20mlの水の混合物中に、激しく攪拌しながら懸濁し、10mlの30パーセント過酸化水素を、40°Cにおいて、ゆっくり加える。添加が完了した時点で、バッチを放置して更に1時間攪拌し、100mlの水に加え、2Mの塩酸を使用して酸性とする。水相を分離除去し、酢酸エチルで3回抽出する。合わされた有機相を硫酸アンモニウム鉄II溶液および飽和塩化ナトリウム溶液で洗浄し、硫酸ナトリウム上で乾燥する。真空中で溶媒を除去し、残渣をジクロロメタンでシリカゲル上においてクロマトグラフし、粗生成物をトルエンより再結晶化し、無色の結晶として、7-ブロモ-4,5,9,10-テトラヒドロピレン-2-オールを与える。<2.37-4-ヒドロキシブタ-1-イニル-4,5,9,10-テトラヒドロピレン-2-オール>最初に、8.80g28.3mmolの7-ブロモ-4,5,9,10-テトラヒドロピレン-2-オールを100mlのTHF中に導入し、1.7g2.42mmolの塩化ビストリフェニルホスフィンパラジウムII、0.4g2.10mmolのヨウ化銅Iおよび11mlのジイソプロピルアミンを加え、引き続き、20mlのTHF中の5.0g78.3mmolの1-ブチンの溶液を、65°Cで1時間かけて滴下で加える。添加が完了した時点で、バッチを放置して更に2時間攪拌し、水に加え、2Nの塩酸を使用して酸性とする。水相を分離除去し、酢酸エチルで3回抽出する。合わされた有機相を水洗し、硫酸ナトリウム上で乾燥し、真空中で溶媒を除去する。粗生成物をジクロロメタン/酢酸エチル4:1でシリカゲルに通して濾過し、トルエンより再結晶して、無色の固体として7-ヨード-9,10-ジヒドロフェナントレン-2-オールを与える。<2.42-メチルアクリル酸7-[4-2-メチルアクリロイルオキシブタ-1-イニル]-4,5,9,10-テトラヒドロピレン-2-イル>例1に類似して、7-4-ヒドロキシブタ-1-イニル-4,5,9,10-テトラヒドロピレン-2-オールより、2-メチルアクリル酸7-[4-2-メチルアクリロイルオキシブタ-1-イニル]-4,5,9,10-テトラヒドロピレン-2-イルを、融点121°Cの無色の結晶として与える。<例3>2-メチルアクリル酸4-[7-2-メチルアクリロイルオキシ-4,5,9,10-テトラヒドロピレン-2-イル]ブチル<3.17-4-ヒドロキシブチル-4,5,9,10-テトラヒドロピレン-2-オール>7-4-ヒドロキシブタ-1-イニル-4,5,9,10-テトラヒドロピレン-2-オールを、THF中で、パラジウム/活性炭触媒上において水素化する。触媒を濾過除去し、真空中で溶媒を除去し、残渣をトルエンより再結晶して、無色の固体として、7-4-ヒドロキシブチル-4,5,9,10-テトラヒドロピレン-2-オールを与える。<3.22-メチルアクリル酸4-[7-2-メチルアクリロイルオキシ-4,5,9,10-テトラヒドロピレン-2-イル]ブチル>例1に類似して、7-4-ヒドロキシブチル-4,5,9,10-テトラヒドロピレン-2-オールより、2-メチルアクリル酸4-[7-2-メチルアクリロイルオキシ-4,5,9,10-テトラヒドロピレン-2-イル]ブチルを、融点110°Cの無色の結晶として与える。<例4>2-メチルアクリル酸4,4-ジメチル-6-2-メチルアクリロイルオキシ-8,9-ジヒドロ-4H-シクロペンタ[def]フェナントレン-2-イル<4.12,6-ジブロモ-4,4-ジメチル-8,9-ジヒドロ-4H-シクロペンタ[def]フェナントレン>最初に、3.50g19.9mmolの4,4-ジメチル-8,9-ジヒドロ-4H-シクロペンタ[def]フェナントレンCAS番号1035304-31-4をリン酸トリメチル中に導入し、10mlのリン酸トリメチル中の3.5ml68mmolの臭素の溶液を、25°Cにおいて、穏やかに冷却しながら滴下で加える。バッチを放置して室温で4時間攪拌し、150mlの氷水および100mlのトルエンに加え、重亜硫酸ナトリウム溶液を使用して過剰の臭素をつぶす。水相を分離除去し、トルエンで1回抽出する。合わされた有機相を水洗し、硫酸ナトリウム上で乾燥し、真空中で溶媒を除去する。粗生成物をトルエン/ヘプタン1:1でシリカゲルに通して濾過し、トルエン/ヘプタン1:1より再結晶して、無色の結晶として、2,6-ジブロモ-4,4-ジメチル-8,9-ジヒドロ-4H-シクロペンタ[def]フェナントレンを与える。<4.24,4-ジメチル-8,9-ジヒドロ-4H-シクロペンタ[def]フェナントレン-2,6-ジオール>例1.2で記載される合成に類似して、2,6-ジブロモ-4,4-ジメチル-8,9-ジヒドロ-4H-シクロペンタ[def]フェナントレンより、無色の結晶として、4,4-ジメチル-8,9-ジヒドロ-4H-シクロペンタ[def]フェナントレン-2,6-ジオールを与える。<4.32-メチルアクリル酸4,4-ジメチル-6-2-メチルアクリロイルオキシ-8,9-ジヒドロ-4H-シクロペンタ[def]フェナントレン-2-イル>例1に類似して、4,4-ジメチル-8,9-ジヒドロ-4H-シクロペンタ[def]フェナントレン-2,6-ジオールより、融点77°Cの無色の結晶として、2-メチルアクリル酸4,4-ジメチル-6-2-メチルアクリロイルオキシ-8,9-ジヒドロ-4H-シクロペンタ[def]フェナントレン-2-イルを与える。<例5>2-メチルアクリル酸4,4-ジメチル-6-2-メチルアクリロイルオキシ-4H-シクロペンタ[def]フェナントレン-2-イル<5.12,6-ジブロモ-4,4-ジメチル-4H-シクロペンタ[def]フェナントレン>最初に、2.20g5.82mmolの2,6-ジブロモ-4,4-ジメチル-8,9-ジヒドロ-4H-シクロペンタ[def]フェナントレン、1.10g6.18mmolのN-ブロモコハク酸イミドおよび50mgのアゾビスイソブチロニトリルを、30mlの四塩化炭素に導入し、沸騰するまで、ゆっくりと加熱する。3時間後、バッチを60°Cまで冷却し、20mlの氷酢酸中1.5gの酢酸ナトリウムの溶液を加え、引き続いて、混合物を放置し、70°Cにおいて4時間攪拌する。引き続いて、溶液をジクロロメタンに加え、2回水洗し、硫酸ナトリウム上で乾燥し、真空中で蒸発させる。残渣をトルエンでシリカゲルに通して濾過し、ヘプタンより再結晶して、無色の結晶として、2,6-ジブロモ-4,4-ジメチル-4H-シクロペンタ[def]フェナントレンを与える。<5.24,4-ジメチル-4H-シクロペンタ[def]フェナントレン-2,6-ジオール>例1.2で記載される合成に類似して、2,6-ジブロモ-4,4-ジメチル-8,9-ジヒドロ-4H-シクロペンタ[def]フェナントレンより、無色の結晶として、4,4-ジメチル-4H-シクロペンタ[def]フェナントレン-2,6-ジオールを与える。<5.32-メチルアクリル酸4,4-ジメチル-6-2-メチルアクリロイルオキシ-4H-シクロペンタ[def]フェナントレン-2-イル>例1に類似して、4,4-ジメチル-4H-シクロペンタ[def]フェナントレン-2,6-ジオールより、融点170°Cの無色の結晶として、2-メチルアクリル酸4,4-ジメチル-6-2-メチルアクリロイルオキシ-4H-シクロペンタ[def]フェナントレン-2-イルを与える。<使用例1>以下の通り、ネマチックLC混合物N1を配合する。下に示す例からの0.3の重合性モノマー化合物をLC混合物N1に加え、結果として生じる混合物をVAe/o試験用セル逆平行にラビングされたVA-ポリイミド配向層、層厚dは約4μm中に導入する。24Vの電圧交流を印加しながら示される時間で50mW/cm2の強度を有するUV光をセルに照射し、モノマー化合物の重合を起こす。UV照射の前後において、回転結晶実験Autronic-MelchersTBA-105によりチルト角を決定する。重合速度を決定するために、HPLC法を使用して、種々の曝露時間後の試験用セル内の重合されていないRMの残存含有量重量を測定する。このために、それぞれの混合物を示される条件下で試験用セル内において重合する。次いで、メチルエチルケトンを使用して試験用セルより混合物を洗い出し、測定する。比較の目的のために、先行技術より既知の重合性化合物C1~C3によって、上記の実験を行う。チルト角の結果を、表1にまとめる。種々の曝露時間後のRM濃度を、表2にまとめる。表1より見て取れる通り、重合後において、先行技術からのモノマーC1~C3よりも、例1~5からの本発明によるモノマーによって、より迅速に小さいチルト角を達成できる。加えて、表2より見て取れる通り、モノマーC1~C3よりも、例1~3からの本発明によるモノマーによって、著しく更に速い重合速度が達成される。"